(57)【要約】  遮熱性に優れており、かつ、ヘッドアップディスプレイにおける多重像を抑え、画像表示を良好にすることができる合わせガラスを提供する。  本発明に係る合わせガラスは、第１の合わせガラス部材と、第１の樹脂層と、赤外線反射層と、第２の合わせガラス部材とを備え、前記赤外線反射層と前記第２の合わせガラス部材との積層体の厚みが薄いか、又は前記赤外線反射層と前記第２の合わせガラス部材との積層体が楔状であるか、又は、第１の合わせガラス部材と、第１の樹脂層と、赤外線反射層と、第２の樹脂層と、第２の合わせガラス部材とを備え、前記赤外線反射層と前記第２の樹脂層と前記第２の合わせガラス部材との積層体の厚みが薄いか、又は、前記赤外線反射層と前記第２の樹脂層と前記第２の合わせガラス部材との積層体が楔状である。
2019189734.tif 000002
【特許請求の範囲】
【請求項１】
第１の樹脂層と、赤外線反射層と、第２の樹脂層と備え、
前記第１の樹脂層と、前記赤外線反射層と、前記第２の樹脂層とがこの順で並んで配置されており、
前記第１の樹脂層が楔状であり、
前記第２の樹脂層が楔状である、合わせガラス用中間膜。
【請求項２】
ヘッドアップディスプレイである合わせガラスであり、
前記合わせガラスは、ヘッドアップディスプレイの表示領域を有し、
前記合わせガラスは、第１の合わせガラス部材と、第１の樹脂層と、赤外線反射層と、第２の合わせガラス部材とを備え、前記第１の合わせガラス部材と、前記第１の樹脂層と、前記赤外線反射層と、前記第２の合わせガラス部材とがこの順で並んで配置されており、前記第１の合わせガラス部材と前記第１の樹脂層との積層体が楔状である合わせガラスであるか、又は、第１の合わせガラス部材と、第１の樹脂層と、赤外線反射層と、第２の樹脂層と、第２の合わせガラス部材とを備え、前記第１の合わせガラス部材と、前記第１の樹脂層と、前記赤外線反射層と、前記第２の樹脂層と、前記第２の合わせガラス部材とがこの順で並んで配置されており、前記第１の合わせガラス部材と前記第１の樹脂層との積層体が楔状である合わせガラスであり、
前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であるか、又は、前記赤外線反射層と前記第２の合わせガラス部材との積層体が、楔状であり、
前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下であるか、又は、前記赤外線反射層と前記第２の樹脂層と前記第２の合わせガラス部材との積層体が、楔状である、合わせガラス。
【請求項３】
ヘッドアップディスプレイである合わせガラスであり、
前記合わせガラスは、ヘッドアップディスプレイの表示領域を有し、
前記合わせガラスは、第１の合わせガラス部材と、第１の樹脂層と、赤外線反射層と、第２の合わせガラス部材とを備え、前記第１の合わせガラス部材と、前記第１の樹脂層と、前記赤外線反射層と、前記第２の合わせガラス部材とがこの順で並んで配置されており、前記第１の合わせガラス部材と前記第１の樹脂層との積層体が楔状である合わせガラスであるか、又は、第１の合わせガラス部材と、第１の樹脂層と、赤外線反射層と、第２の樹脂層と、第２の合わせガラス部材とを備え、前記第１の合わせガラス部材と、前記第１の樹脂層と、前記赤外線反射層と、前記第２の樹脂層と、前記第２の合わせガラス部材とがこの順で並んで配置されており、前記第１の合わせガラス部材と前記第１の樹脂層との積層体が楔状である合わせガラスであり、
前記合わせガラスの前記表示領域に前記第１の合わせガラス部材の外側から入射角度６８．３°で光を照射して、前記表示領域から２５００ｍｍの位置にて反射像を観察したときに、前記第１の合わせガラス部材による第１の反射像と前記赤外線反射層による第２の反射像と前記第２の合わせガラス部材による第３の反射像との３つの反射像のうちの、最も離れた２つの反射像の距離が２．５ｍｍ以下である、合わせガラス。
【請求項４】
前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であるか、又は、前記赤外線反射層と前記第２の合わせガラス部材との積層体が、楔状であり、
前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下であるか、又は、前記赤外線反射層と前記第２の樹脂層と前記第２の合わせガラス部材との積層体が、楔状である、請求項３に記載の合わせガラス。
【請求項５】
前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であり、
前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下である、請求項２又は４に記載の合わせガラス。
【請求項６】
前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体が、楔状であり、
前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体が、楔状である、請求項２、４又は５に記載の合わせガラス。
【請求項７】
前記合わせガラスが、前記第１の合わせガラス部材と、前記第１の樹脂層と、前記赤外線反射層と、前記第２の合わせガラス部材とを備える場合には、前記赤外線反射層が、楔状であり、
前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層が、楔状である、請求項２、４、５又は６に記載の合わせガラス。
【請求項８】
前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が楔状であり、前記第２の樹脂層が楔状である、請求項２、４、５、６又は７に記載の合わせガラス。
【請求項９】
前記合わせガラスが、前記第１の合わせガラス部材と、前記第１の樹脂層と、前記赤外線反射層と、前記第２の合わせガラス部材とを備える場合には、前記第１の樹脂層が、樹脂としてポリビニルアセタール樹脂を含み、
前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が、樹脂としてポリビニルアセタール樹脂を含み、前記第２の樹脂層が、樹脂としてポリビニルアセタール樹脂を含む、請求項２〜８のいずれか１項に記載の合わせガラス。
【請求項１０】
前記合わせガラスが、前記第１の合わせガラス部材と、前記第１の樹脂層と、前記赤外線反射層と、前記第２の合わせガラス部材とを備える場合には、前記第１の樹脂層が可塑剤を含み、
前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が可塑剤を含み、前記第２の樹脂層が可塑剤を含む、請求項２〜９のいずれか１項に記載の合わせガラス。
【請求項１１】
前記第１の樹脂層が、２層以上の構造を有する、請求項２〜１０のいずれか１項に記載の合わせガラス。
【請求項１２】
前記赤外線反射層が、８００ｎｍ〜２０００ｎｍの範囲内の少なくとも１つの波長において、赤外線透過率が４０％以下である性質を有する、請求項２〜１１のいずれか１項に記載の合わせガラス。
【請求項１３】
前記赤外線反射層の波長８００ｎｍ〜１２００ｎｍでの赤外線反射率が２０％以上である、請求項２〜１２のいずれか１項に記載の合わせガラス。
【請求項１４】
前記赤外線反射層の波長３８０ｎｍ〜７８０ｎｍでの可視光線透過率が７０％以上である、請求項２〜１３のいずれか１項に記載の合わせガラス。
【請求項１５】
前記合わせガラスのＩＳＯ  １３８３７に準拠して測定されるＴｔｓが６０％以下である、請求項２〜１４のいずれか１項に記載の合わせガラス。
【請求項１６】
請求項２〜１５のいずれか１項に記載の合わせガラスを、車両において、外部空間と前記外部空間から熱線が入射される内部空間との間の開口部に取り付ける方法であって、
前記第１の合わせガラス部材が、前記内部空間側に位置するように、かつ前記第２の合わせガラス部材が前記外部空間側に位置するように、前記合わせガラスを前記開口部に取り付ける、合わせガラスの取り付け方法。
【発明の詳細な説明】
【技術分野】
【０００１】
本発明は、合わせガラスに用いられる合わせガラス用中間膜に関する。本発明は、ヘッドアップディスプレイである合わせガラスに関する。また、本発明は、上記合わせガラスの取り付け方法に関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。このような車両及び建築物の開口部に用いられる合わせガラスには、高い遮熱性が求められる。【０００３】
遮熱性を高めるために、赤外線反射層を備える中間膜が用いられることがある。赤外線反射層を備える中間膜は、下記の特許文献１に開示されている。【０００４】
また、自動車に用いられる合わせガラスとして、ヘッドアップディスプレイ（ＨＵＤ）が知られている。ＨＵＤでは、自動車のフロントガラスに、自動車の走行データである速度などの計測情報等を表示させることができ、運転者はフロントガラスの前方に表示が映し出されているように認識することができる。【０００５】
上記ＨＵＤでは、計測情報等が、二重に見えるという問題がある。【０００６】
二重像を抑制するために、楔状の中間膜が用いられている。下記の特許文献２には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【先行技術文献】
【特許文献】
【０００７】
【特許文献１】特開２０１７−８１７７５号公報
【特許文献２】特表平４−５０２５２５号公報
【発明の概要】
【発明が解決しようとする課題】
【０００８】
特許文献２では、１つのガラス板で反射される計測情報の表示と、別のガラス板で反射される計測情報の表示とを、運転者の視野で１点に結ぶことで、二重像を抑制している。【０００９】
しかし、特許文献１に記載のような赤外線反射層を備える中間膜を用いた合わせガラスでは、計測情報の表示は、１つのガラス板での反射と、別のガラス板での反射とにより生じるだけでなく、赤外線反射層での反射によっても生じる。【００１０】
赤外線反射層を備える中間膜を用いた合わせガラスでは、計測情報等が、三重に見えるという問題がある。【００１１】
従来、赤外線反射層を備える中間膜を用いた合わせガラスにおいて、三重像を抑制することが困難であるという問題がある。【００１２】
本発明の目的は、遮熱性に優れており、かつ、ヘッドアップディスプレイにおける多重像を抑え、画像表示を良好にすることができる合わせガラス用中間膜及び合わせガラスを提供することである。また、本発明は、上記の合わせガラスの取り付け方法を提供することも目的とする。
【課題を解決するための手段】
【００１３】
本発明の広い局面によれば、第１の樹脂層と、赤外線反射層と、第２の樹脂層と備え、前記第１の樹脂層と、前記赤外線反射層と、前記第２の樹脂層とがこの順で並んで配置されており、前記第１の樹脂層が楔状であり、前記第２の樹脂層が楔状である、合わせガラス用中間膜が提供される。【００１４】
本発明の広い局面によれば、ヘッドアップディスプレイである合わせガラスであり、前記合わせガラスは、ヘッドアップディスプレイの表示領域を有し、前記合わせガラスは、第１の合わせガラス部材と、第１の樹脂層と、赤外線反射層と、第２の合わせガラス部材とを備え、前記第１の合わせガラス部材と、前記第１の樹脂層と、前記赤外線反射層と、前記第２の合わせガラス部材とがこの順で並んで配置されており、前記第１の合わせガラス部材と前記第１の樹脂層との積層体が楔状である合わせガラスであるか、又は、第１の合わせガラス部材と、第１の樹脂層と、赤外線反射層と、第２の樹脂層と、第２の合わせガラス部材とを備え、前記第１の合わせガラス部材と、前記第１の樹脂層と、前記赤外線反射層と、前記第２の樹脂層と、前記第２の合わせガラス部材とがこの順で並んで配置されており、前記第１の合わせガラス部材と前記第１の樹脂層との積層体が楔状である合わせガラスであり、前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であるか、又は、前記赤外線反射層と前記第２の合わせガラス部材との積層体が、楔状であり、前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下であるか、又は、前記赤外線反射層と前記第２の樹脂層と前記第２の合わせガラス部材との積層体が、楔状である、合わせガラスが提供される。【００１５】
本発明の広い局面によれば、ヘッドアップディスプレイである合わせガラスであり、前記合わせガラスは、ヘッドアップディスプレイの表示領域を有し、前記合わせガラスは、第１の合わせガラス部材と、第１の樹脂層と、赤外線反射層と、第２の合わせガラス部材とを備え、前記第１の合わせガラス部材と、前記第１の樹脂層と、前記赤外線反射層と、前記第２の合わせガラス部材とがこの順で並んで配置されており、前記第１の合わせガラス部材と前記第１の樹脂層との積層体が楔状である合わせガラスであるか、又は、第１の合わせガラス部材と、第１の樹脂層と、赤外線反射層と、第２の樹脂層と、第２の合わせガラス部材とを備え、前記第１の合わせガラス部材と、前記第１の樹脂層と、前記赤外線反射層と、前記第２の樹脂層と、前記第２の合わせガラス部材とがこの順で並んで配置されており、前記第１の合わせガラス部材と前記第１の樹脂層との積層体が楔状である合わせガラスであり、前記合わせガラスの前記表示領域に前記第１の合わせガラス部材の外側から入射角度６８．３°で光を照射して、前記表示領域から２５００ｍｍの位置にて反射像を観察したときに、前記第１の合わせガラス部材による第１の反射像と前記赤外線反射層による第２の反射像と前記第２の合わせガラス部材による第３の反射像との３つの反射像のうちの、最も離れた２つの反射像の距離が２．５ｍｍ以下である、合わせガラスが提供される。【００１６】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であるか、又は、前記赤外線反射層と前記第２の合わせガラス部材との積層体が、楔状であり、前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下であるか、又は、前記赤外線反射層と前記第２の樹脂層と前記第２の合わせガラス部材との積層体が、楔状である。【００１７】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体の厚みが、２．９３ｍｍ以下であり、前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体の厚みが、２．９３ｍｍ以下である。【００１８】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記赤外線反射層と前記第２の合わせガラス部材との積層体が、楔状であり、前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層と前記第２の樹脂層と前記第２の合わせガラス部材との積層体が、楔状である。【００１９】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記赤外線反射層が、楔状であり、前記合わせガラスが、前記第１の合わせガラス部材と、前記第１の樹脂層と、前記赤外線反射層と、前記第２の樹脂層と、前記第２の合わせガラス部材とを備える場合には、前記赤外線反射層が、楔状である。【００２０】
本発明に係る合わせガラスのある特定の局面では、前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が楔状であり、前記第２の樹脂層が楔状である。【００２１】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記第１の樹脂層が、樹脂としてポリビニルアセタール樹脂を含み、前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が、樹脂としてポリビニルアセタール樹脂を含み、前記第２の樹脂層が、樹脂としてポリビニルアセタール樹脂を含む。【００２２】
本発明に係る合わせガラスのある特定の局面では、前記合わせガラスが、前記第１の合わせガラス部材と、前記第１の樹脂層と、前記赤外線反射層と、前記第２の合わせガラス部材とを備える場合には、前記第１の樹脂層が可塑剤を含み、前記合わせガラスが、前記第１の合わせガラス部材と、前記第１の樹脂層と、前記赤外線反射層と、前記第２の樹脂層と、前記第２の合わせガラス部材とを備える場合には、前記第１の樹脂層が可塑剤を含み、前記第２の樹脂層が可塑剤を含む。【００２３】
本発明に係る合わせガラスのある特定の局面では、前記第１の樹脂層が、２層以上の構造を有する。【００２４】
本発明に係る合わせガラスのある特定の局面では、前記赤外線反射層が、８００ｎｍ〜２０００ｎｍの範囲内の少なくとも１つの波長において、赤外線透過率が４０％以下である性質を有する。【００２５】
本発明に係る合わせガラスのある特定の局面では、前記赤外線反射層の波長８００ｎｍ〜１２００ｎｍでの赤外線反射率が２０％以上である。【００２６】
本発明に係る合わせガラスのある特定の局面では、前記赤外線反射層の波長３８０ｎｍ〜７８０ｎｍでの可視光線透過率が７０％以上である。【００２７】
本発明に係る合わせガラスのある特定の局面では、前記合わせガラスのＩＳＯ  １３８３７に準拠して測定されるＴｔｓが６０％以下である。【００２８】
本発明の広い局面によれば、上述した合わせガラスを、車両において、外部空間と前記外部空間から熱線が入射される内部空間との間の開口部に取り付ける方法であって、前記第１の合わせガラス部材が、前記内部空間側に位置するように、かつ前記第２の合わせガラス部材が前記外部空間側に位置するように、前記合わせガラスを前記開口部に取り付ける、合わせガラスの取り付け方法が提供される。
【発明の効果】
【００２９】
本発明に係る合わせガラス用中間膜は、第１の樹脂層と、赤外線反射層と、第２の樹脂層と備える。本発明に係る合わせガラス用中間膜では、上記第１の樹脂層と、上記赤外線反射層と、上記第２の樹脂層とがこの順で並んで配置されており、上記第１の樹脂層が楔状であり、上記第２の樹脂層が楔状である。本発明に係る合わせガラス用中間膜では、上記の構成が備えられているので、遮熱性に優れており、かつ、ヘッドアップディスプレイにおける多重像を抑え、画像表示を良好にすることができる。【００３０】
本発明に係る合わせガラスは、ヘッドアップディスプレイである合わせガラスである。本発明に係る合わせガラスは、ヘッドアップディスプレイの表示領域を有する。本発明に係る合わせガラスは、第１の合わせガラス部材と、第１の樹脂層と、赤外線反射層と、第２の合わせガラス部材とを備える第１の合わせガラスであるか、又は、第１の合わせガラス部材と、第１の樹脂層と、赤外線反射層と、第２の樹脂層と、第２の合わせガラス部材とを備える第２の合わせガラスである。上記第１の合わせガラスでは、上記第１の合わせガラス部材と、上記第１の樹脂層と、上記赤外線反射層と、上記第２の合わせガラス部材とがこの順で並んで配置されている。上記第２の合わせガラスでは、上記第１の合わせガラス部材と、上記第１の樹脂層と、上記赤外線反射層と、上記第２の樹脂層と、上記第２の合わせガラス部材とがこの順で並んで配置されている。上記第１の合わせガラス及び上記第２の合わせガラスのそれぞれにおいて、上記第１の合わせガラス部材と上記第１の樹脂層との積層体が楔状である。上記第１の合わせガラスでは、上記赤外線反射層と上記第２の合わせガラス部材との積層体の厚みが、２．９３ｍｍ以下であるか、又は、上記赤外線反射層と上記第２の合わせガラス部材との積層体が、楔状である。上記第２の合わせガラスでは、上記赤外線反射層と上記第２の樹脂層と上記第２の合わせガラス部材との積層体の厚みが、２．９３ｍｍ以下であるか、又は、上記赤外線反射層と上記第２の樹脂層と上記第２の合わせガラス部材との積層体が、楔状である。本発明に係る合わせガラスでは、上記の構成が備えられているので、遮熱性に優れており、かつ、ヘッドアップディスプレイにおける多重像を抑え、画像表示を良好にすることができる。【００３１】
本発明に係る合わせガラスは、ヘッドアップディスプレイである合わせガラスである。本発明に係る合わせガラスは、ヘッドアップディスプレイの表示領域を有する。本発明に係る合わせガラスは、第１の合わせガラス部材と、第１の樹脂層と、赤外線反射層と、第２の合わせガラス部材とを備える第１の合わせガラスであるか、又は、第１の合わせガラス部材と、第１の樹脂層と、赤外線反射層と、第２の樹脂層と、第２の合わせガラス部材とを備える第２の合わせガラスである。上記第１の合わせガラスでは、上記第１の合わせガラス部材と、上記第１の樹脂層と、上記赤外線反射層と、上記第２の合わせガラス部材とがこの順で並んで配置されている。上記第２の合わせガラスでは、上記第１の合わせガラス部材と、上記第１の樹脂層と、上記赤外線反射層と、上記第２の樹脂層と、上記第２の合わせガラス部材とがこの順で並んで配置されている。上記第１の合わせガラス及び上記第２の合わせガラスのそれぞれにおいて、上記第１の合わせガラス部材と上記第１の樹脂層との積層体が楔状である。本発明に係る合わせガラスの上記表示領域に上記第１の合わせガラス部材の外側から入射角度６８．３°で光を照射して、上記表示領域から２５００ｍｍの位置にて反射像を観察する。この観察において、上記第１の合わせガラス部材による第１の反射像と上記赤外線反射層による第２の反射像と上記第２の合わせガラス部材による第３の反射像との３つの反射像のうちの、最も離れた２つの反射像の距離が２．５ｍｍ以下である。本発明に係る合わせガラスでは、上記の構成が備えられているので、遮熱性に優れており、かつ、ヘッドアップディスプレイにおける多重像を抑え、画像表示を良好にすることができる。
【図面の簡単な説明】
【００３２】
【図１】図１（ａ）及び（ｂ）は、本発明の第１の実施形態に係る合わせガラスを模式的に示す断面図及び正面図である。
【図２】図２は、本発明の第２の実施形態に係る合わせガラスを模式的に示す断面図である。
【図３】図３は、本発明の第３の実施形態に係る合わせガラスを模式的に示す断面図である。
【図４】図４は、本発明の第４の実施形態に係る合わせガラスを模式的に示す断面図である。
【図５】図５（ａ）及び（ｂ）は、本発明の第５の実施形態に係る合わせガラスを模式的に示す断面図及び正面図である。
【図６】図６（ａ）及び（ｂ）は、本発明の第６の実施形態に係る合わせガラスを模式的に示す断面図及び正面図である。
【図７】図７は、本発明の第７の実施形態に係る合わせガラスを模式的に示す断面図である。
【図８】図８は、本発明の第８の実施形態に係る合わせガラスを模式的に示す断面図である。
【図９】図９（ａ）及び（ｂ）は、本発明の第９の実施形態に係る合わせガラスを模式的に示す断面図及び正面図である。
【図１０】図１０は、本発明の第１０の実施形態に係る合わせガラスを模式的に示す断面図である。
【図１１】図１１は、本発明の第１１の実施形態に係る合わせガラスを模式的に示す断面図である。
【図１２】図１２は、本発明の第１２の実施形態に係る合わせガラスを模式的に示す断面図である。
【図１３】図１３は、反射像を測定する装置を説明するための図である。
【発明を実施するための形態】
【００３３】
以下、本発明の詳細を説明する。
【００３４】
ある特定の局面では、本発明に係る合わせガラスは、以下の第１の合わせガラス（１−１）であるか、又は、以下の第２の合わせガラス（２−１）である。本発明に係る合わせガラスは、以下の第１の合わせガラス（１−１）であることが好ましく、以下の第２の合わせガラス（２−１）であることも好ましい。
【００３５】
第１の合わせガラス（１−１）は、以下の構成１）、２）、３）及び４）を備える。
【００３６】
１）合わせガラスは、ヘッドアップディスプレイであり、ヘッドアップディスプレイの表示領域を有する。
【００３７】
２）合わせガラスは、第１の合わせガラス部材と、第１の樹脂層と、赤外線反射層と、第２の合わせガラス部材とを備え、第１の合わせガラス部材と、第１の樹脂層と、赤外線反射層と、第２の合わせガラス部材とがこの順で並んで配置されている。
【００３８】
３）第１の合わせガラス部材と第１の樹脂層との積層体が楔状である。
【００３９】
４）赤外線反射層と第２の合わせガラス部材との積層体の厚みが、２．９３ｍｍ以下であるか、又は、赤外線反射層と第２の合わせガラス部材との積層体が、楔状である。
【００４０】
第２の合わせガラス（２−１）は、以下の構成１１）、１２）、１３）及び１４）を備える。
【００４１】
１１）合わせガラスは、ヘッドアップディスプレイであり、ヘッドアップディスプレイの表示領域を有する。
【００４２】
１２）合わせガラスは、第１の合わせガラス部材と、第１の樹脂層と、赤外線反射層と、第２の樹脂層と、第２の合わせガラス部材とを備え、第１の合わせガラス部材と、第１の樹脂層と、赤外線反射層と、第２の樹脂層と、第２の合わせガラス部材とがこの順で並んで配置されている。
【００４３】
１３）第１の合わせガラス部材と第１の樹脂層との積層体が楔状である。
【００４４】
１４）赤外線反射層と第２の樹脂層と第２の合わせガラス部材との積層体の厚みが、２．９３ｍｍ以下であるか、又は、赤外線反射層と第２の樹脂層と第２の合わせガラス部材との積層体が、楔状である。
【００４５】
本発明に係る合わせガラスでは、上記の構成が備えられているので、遮熱性に優れており、かつ、ヘッドアップディスプレイにおける多重像を抑え、画像表示を良好にすることができる。
【００４６】
また、ある特定の局面では、本発明に係る合わせガラスは、以下の第１の合わせガラス（１−２）であるか、又は、以下の第２の合わせガラス（２−２）である。
【００４７】
第１の合わせガラス（１−２）は、以下の構成１）、２）、３）及び５）を備える。
【００４８】
１）合わせガラスは、ヘッドアップディスプレイであり、ヘッドアップディスプレイの表示領域を有する。
【００４９】
２）合わせガラスは、第１の合わせガラス部材と、第１の樹脂層と、赤外線反射層と、第２の合わせガラス部材とを備え、第１の合わせガラス部材と、第１の樹脂層と、赤外線反射層と、第２の合わせガラス部材とがこの順で並んで配置されている。
【００５０】
３）第１の合わせガラス部材と第１の樹脂層との積層体が楔状である。
【００５１】
５）合わせガラスの表示領域に第１の合わせガラス部材の外側から入射角度６８．３°で光を照射して、表示領域から２５００ｍｍの位置にて反射像を観察する。この観察において、第１の合わせガラス部材による第１の反射像と赤外線反射層による第２の反射像と第２の合わせガラス部材による第３の反射像との３つの反射像のうちの、最も離れた２つの反射像の距離が２．５ｍｍ以下である。第１の反射像と第２の反射像との距離、第２の反射像と第３の反射像との距離、及び第３の反射像と第１の反射像との３つの距離を測定したときに、３つの距離のうちの最大が、２．５ｍｍ以下である。
【００５２】
第２の合わせガラス（２−２）は、以下の構成１１）、１２）、１３）及び１５）を備える。
【００５３】
１１）合わせガラスは、ヘッドアップディスプレイであり、ヘッドアップディスプレイの表示領域を有する。
【００５４】
１２）合わせガラスは、第１の合わせガラス部材と、第１の樹脂層と、赤外線反射層と、第２の樹脂層と、第２の合わせガラス部材とを備え、第１の合わせガラス部材と、第１の樹脂層と、赤外線反射層と、第２の樹脂層と、第２の合わせガラス部材とがこの順で並んで配置されている。
【００５５】
１３）第１の合わせガラス部材と第１の樹脂層との積層体が楔状である。
【００５６】
１５）合わせガラスの表示領域に第１の合わせガラス部材の外側から入射角度６８．３°で光を照射して、表示領域から２５００ｍｍの位置にて反射像を観察する。この観察において、第１の合わせガラス部材による第１の反射像と赤外線反射層による第２の反射像と第２の合わせガラス部材による第３の反射像との３つの反射像のうちの、最も離れた２つの反射像の距離が２．５ｍｍ以下である。
【００５７】
本発明に係る合わせガラスでは、上記の構成が備えられているので、遮熱性に優れており、かつ、ヘッドアップディスプレイにおける多重像を抑え、画像表示を良好にすることができる。
【００５８】
ヘッドアップディスプレイにおける多重像を効果的に抑え、画像表示を効果的に良好にする観点からは、上記構成１）、２）、３）及び５）を備える第１の合わせガラス（１−２）は、上記構成４）を備えることが好ましい。ヘッドアップディスプレイにおける多重像を効果的に抑え、画像表示を効果的に良好にする観点からは、上記構成１１）、１２）、１３）及び１５）を備える第２の合わせガラス（２−２）は、上記構成１４）を備えることが好ましい。
【００５９】
上記構成３）及び上記構成１３）において、第１の合わせガラス部材のみが楔状であってもよく、第１の樹脂層のみが楔状であってもよく、第１の合わせガラス部材と第１の樹脂層との双方が楔状であってもよい。第１の樹脂層が楔状であることが好ましい。
【００６０】
上記構成３）及び上記構成１３）において、第１の合わせガラス部材を楔状とすると、第１の樹脂層を楔状とする場合と比較して合わせガラスの重量が大きくなりやすい。そのため、合わせガラスの取り扱い性や車輌の燃費の向上の観点からは、上記構成３）及び上記構成１３）において、第１の樹脂層を楔状とし、かつ第１の合わせガラス部材の楔角を０ｍｒａｄ以上０．１ｍｒａｄ未満（但し、０ｍｒａｄのとき、第１の合わせガラス部材は楔状ではない）とすることが好ましい。一方で、合わせガラスとして比較的大きな楔角度が求められる場合は、第１の樹脂層を楔状とし、かつ第１の合わせガラス部材の楔角を０．１ｍｒａｄ以上の楔状とすることが好ましい。
【００６１】
上記構成４）において、４Ａ）赤外線反射層と第２の合わせガラス部材との積層体の厚みが、２．９３ｍｍ以下であってもよく、４Ｂ）赤外線反射層と第２の合わせガラス部材との積層体が、楔状であってもよい。４Ａ）赤外線反射層と第２の合わせガラス部材との積層体の厚みが、２．９３ｍｍ以下であり、かつ４Ｂ）赤外線反射層と第２の合わせガラス部材との積層体が、楔状であってもよい。
【００６２】
上記構成４Ｂ）において、第２の合わせガラス部材を楔状とすると、赤外線反射層を楔状とする場合と比較して合わせガラスの重量が大きくなりやすい。そのため、合わせガラスの取り扱い性や車輌の燃費の向上の観点からは、上記構成４）において、赤外線反射層を楔状とし、かつ第２の合わせガラス部材の楔角度を０ｍｒａｄ以上０．１ｍｒａｄ未満（但し、０ｍｒａｄのとき、第２の合わせガラス部材は楔状ではない）とすることが好ましい。一方で、合わせガラスとして比較的大きな楔角度が求められる場合は、赤外線反射層を楔状とし、かつ第２の合わせガラス部材の楔角を０．１ｍｒａｄ以上の楔状とすることが好ましい。
【００６３】
上記構成１４）において、１４Ａ）赤外線反射層と第２の樹脂層と第２の合わせガラス部材との積層体の厚みが、２．９３ｍｍ以下であってもよく、１４Ｂ）赤外線反射層と第２の樹脂層と第２の合わせガラス部材との積層体が、楔状であってもよい。１４Ａ）赤外線反射層と第２の樹脂層と第２の合わせガラス部材との積層体の厚みが、２．９３ｍｍ以下であり、かつ１４Ｂ）赤外線反射層と第２の樹脂層と第２の合わせガラス部材との積層体が、楔状であってもよい。
【００６４】
上記構成１４Ｂ）において、第２の合わせガラス部材を楔状とすると、第２の樹脂層又は赤外線反射層を楔状とした場合と比較して合わせガラスの重量が大きくなりやすい。そのため、合わせガラスの取り扱い性や車輌の燃費の向上の観点からは、上記構成１４）において、第２の樹脂層又は赤外線反射層を楔状とし、かつ第２の合わせガラス部材の楔角を０ｍｒａｄ以上０．１ｍｒａｄ未満（但し、０ｍｒａｄのとき、第２の合わせガラス部材は楔状ではない）とすることが好ましい。一方で、合わせガラスとして比較的大きな楔角度が求められる場合は、第２の樹脂層又は赤外線反射層を楔状とし、かつ第２の合わせガラス部材の楔角を０．１ｍｒａｄ以上の楔状とすることが好ましい。これらの場合において、第２の樹脂層を楔状としてもよく、赤外線反射層を楔状としてもよく、第２の樹脂層と赤外線反射層を楔状としてもよい。
【００６５】
なお、本明細書において、合わせガラスにおける「厚み」とは、表示領域中の平均厚みを意味する。また、本明細書において、中間膜における「厚み」とは、合わせガラスの表示領域に位置する部分での平均厚みを意味し、中間膜の表示対応領域中の平均厚みを意味することが好ましい。
【００６６】
上記構成４Ａ）において、赤外線反射層と第２の合わせガラス部材との積層体の厚みは比較的薄い。上記構成４Ａ）において、赤外線反射層と第２の合わせガラス部材との積層体の厚みは、好ましくは２．９３ｍｍ以下、より好ましくは２．３１ｍｍ以下、より一層好ましくは２．１８ｍｍ以下、更に好ましくは２．０ｍｍ以下、更により一層好ましくは１．８ｍｍ以下、特に好ましくは１．６ｍｍ以下である。このような好ましい厚みを満足すると、ヘッドアップディスプレイにおける多重像を効果的に抑え、画像表示を効果的に良好にすることができる。上記構成４Ａ）において、赤外線反射層と第２の合わせガラス部材との積層体の厚みは１．１ｍｍ以上であってもよく、１．５ｍｍ以上であってもよい。
【００６７】
上記構成１４Ａ）において、赤外線反射層と第２の樹脂層と第２の合わせガラス部材との積層体の厚みは比較的薄い。上記構成１４Ａ）において、赤外線反射層と第２の樹脂層と第２の合わせガラス部材との積層体の厚みは、好ましくは２．９３ｍｍ以下、より好ましくは２．３１ｍｍ以下、より一層好ましくは２．１８ｍｍ以下、更に好ましくは２．０ｍｍ以下、更により一層好ましくは１．８ｍｍ以下、特に好ましくは１．６ｍｍ以下である。このような好ましい厚みを満足すると、ヘッドアップディスプレイにおける多重像を効果的に抑え、画像表示を効果的に良好にすることができる。上記構成１４Ａ）において、赤外線反射層と第２樹脂層と第２の合わせガラス部材との積層体の厚みは１．１ｍｍ以上であってもよく、１．５ｍｍ以上であってもよい。
【００６８】
上記構成４Ｂ）において、赤外線反射層と第２の合わせガラス部材との積層体が楔状であるため、赤外線反射層と第２の合わせガラス部材との積層体の厚みは比較的厚くてもよい。但し、赤外線反射層と第２の合わせガラス部材との積層体の厚みは比較的薄くてもよい。上記構成４Ｂ）において、赤外線反射層と第２の合わせガラス部材との積層体の厚みは、好ましくは２．１ｍｍ以下、より好ましくは１．９３ｍｍ以下、より一層好ましくは１．８ｍｍ以下、更に好ましくは１．５ｍｍ以下、更により一層好ましくは１．３ｍｍ以下である。このような好ましい厚みを満足すると、ヘッドアップディスプレイにおける多重像を効果的に抑え、画像表示を効果的に良好にすることができる。上記構成４Ｂ）において、赤外線反射層と第２の合わせガラス部材との積層体の厚みは０．７ｍｍ以上であってもよく、１．０ｍｍ以上であってもよい。
【００６９】
上記構成１４Ｂ）において、赤外線反射層と第２の樹脂層と第２の合わせガラス部材との積層体が楔状であるため、赤外線反射層と第２の樹脂層と第２の合わせガラス部材との積層体の厚みは比較的厚くてもよい。但し、赤外線反射層と第２の樹脂層と第２の合わせガラス部材との積層体の厚みは比較的薄くてもよい。上記構成１４Ｂ）において、赤外線反射層と第２の樹脂層と第２の合わせガラス部材との積層体の厚みは、好ましくは２．３１ｍｍ以下、より好ましくは２．１ｍｍ以下、より一層好ましくは１．８ｍｍ以下、更に好ましくは１．５ｍｍ以下、更により一層好ましくは１．３ｍｍ以下である。このような好ましい厚みを満足すると、ヘッドアップディスプレイにおける多重像を効果的に抑え、画像表示を効果的に良好にすることができる。上記構成１４Ｂ）において、赤外線反射層と第２の樹脂層と第２の合わせガラス部材との積層体の厚みは１．１ｍｍ以上であってもよく、１．５ｍｍ以上であってもよい。
【００７０】
上記構成１４Ａ）において、第２の樹脂層の厚みは、比較的薄いことが好ましい。但し、赤外線反射層の厚み及び第２の合わせガラス部材の厚みによっては、第２の樹脂層の厚みは厚くてもよい。ヘッドアップディスプレイにおける多重像を効果的に抑え、画像表示を効果的に良好にする観点からは、上記構成１４Ａ）において、第２の樹脂層の厚みは、好ましくは２．２ｍｍ以下、より好ましくは１．６ｍｍ以下、更に好ましくは０．８ｍｍ以下である。上記構成１４Ａ）において、第２の樹脂層の厚みは、０．３ｍｍ以上であってもよく、０．４５ｍｍ以上であってもよい。
【００７１】
上記構成４Ａ）において、第２の合わせガラス部材の厚みは比較的薄いことが好ましい。但し、赤外線反射層の厚みによっては、第２の合わせガラス部材の厚みは厚くてもよい。ヘッドアップディスプレイにおける多重像を効果的に抑え、画像表示を効果的に良好にする観点からは、上記構成４Ａ）において、第２の合わせガラス部材の厚みは、好ましくは２．５ｍｍ以下、より好ましくは２．３ｍｍ以下、より一層好ましくは２．０ｍｍ以下、更に好ましくは１．８ｍｍ以下、特に好ましくは１．６ｍｍ以下である。上記構成４Ａ）において、第２の合わせガラス部材の厚みは、０．７ｍｍ以上であってもよく、１．０ｍｍ以上であってもよい。
【００７２】
上記構成１４Ａ）において、第２の合わせガラス部材の厚みは比較的薄いことが好ましい。但し、赤外線反射層の厚み及び第２の樹脂層の厚みによっては、第２の合わせガラス部材の厚みは厚くてもよい。ヘッドアップディスプレイにおける多重像を効果的に抑え、画像表示を効果的に良好にする観点からは、上記構成１４Ａ）において、第２の合わせガラスの厚みは、好ましくは２．１ｍｍ以下、より好ましくは１．９３ｍｍ以下、より一層好ましくは１．５ｍｍ以下、更に好ましくは１．４ｍｍ以下、特に好ましくは１．３ｍｍ以下である。上記構成１４Ａ）において、第２の合わせガラス部材の厚みは、０．７ｍｍ以上であってもよく、１．０ｍｍ以上であってもよい。
【００７３】
上記構成４Ｂ）において、赤外線反射層と第２の合わせガラス部材との積層体が、楔状であるため、第２の合わせガラス部材の厚みは比較的厚くてもよい。ヘッドアップディスプレイにおける多重像を効果的に抑え、画像表示を効果的に良好にする観点からは、上記構成４Ｂ）において、第２の合わせガラス部材の厚みは、好ましくは２．１ｍｍ以下、より好ましくは１．９３ｍｍ以下、より一層好ましくは１．５ｍｍ以下、更に好ましくは１．４ｍｍ以下、特に好ましくは１．３ｍｍ以下である。上記構成４Ｂ）において、第２の合わせガラス部材の厚みは、０．７ｍｍ以上であってもよく、１．０ｍｍ以上であってもよい。
【００７４】
上記構成１４Ｂ）において、赤外線反射層と第２の樹脂層と第２の合わせガラス部材との積層体が、楔状であるため、第２の合わせガラス部材の厚みは比較的厚くてもよい。ヘッドアップディスプレイにおける多重像を効果的に抑え、画像表示を効果的に良好にする観点からは、上記構成１４Ｂ）において、第２の合わせガラス部材の厚みは、好ましくは２．１ｍｍ以下、より好ましくは１．９３ｍｍ以下、より一層好ましくは１．５ｍｍ以下、更に好ましくは１．４ｍｍ以下、特に好ましくは１．３ｍｍ以下である。上記構成１４Ｂ）において、第２の合わせガラス部材の厚みは、０．７ｍｍ以上であってもよく、１．０ｍｍ以上であってもよい。
【００７５】
ヘッドアップディスプレイにおける多重像を効果的に抑え、画像表示を効果的に良好にする観点からは、合わせガラスの厚みは好ましくは２．２ｍｍ以上、より好ましくは２．８ｍｍ以上、好ましくは６．９ｍｍ以下、より好ましくは６．３ｍｍ以下である。
【００７６】
上記構成４Ａ）において、赤外線反射層と第２の合わせガラス部材との積層体の厚みが比較的薄いため、赤外線反射層と第２の合わせガラス部材との積層体は楔状でなくてもよい。但し、上記構成４Ａ）において、赤外線反射層と第２の合わせガラス部材との積層体は楔状であってもよい。上記構成４Ａ）において、赤外線反射層と第２の合わせガラス部材との積層体の楔角は、好ましくは０ｍｒａｄ以上（０ｍｒａｄのとき楔状ではない）、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７７】
上記構成１４Ａ）において、赤外線反射層と第２の樹脂層と第２の合わせガラス部材との積層体の厚みが比較的薄いため、赤外線反射層と第２の樹脂層と第２の合わせガラス部材との積層体は楔状でなくてもよい。但し、上記構成１４Ａ）において、赤外線反射層と第２の樹脂層と第２の合わせガラス部材との積層体は楔状であってもよい。上記構成１４Ａ）において、赤外線反射層と第２の樹脂層と第２の合わせガラス部材との積層体の楔角は、好ましくは０ｍｒａｄ以上（０ｍｒａｄのとき楔状ではない）、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００７８】
上記構成４Ｂ）において、赤外線反射層と第２の合わせガラス部材との積層体は楔状である。ヘッドアップディスプレイにおける多重像を効果的に抑え、画像表示を効果的に良好にする観点からは、上記構成４Ｂ）において、赤外線反射層と第２の合わせガラス部材との積層体の楔角は、好ましくは０．１５ｍｒａｄ以上、より好ましくは０．２０ｍｒａｄ以上である。ヘッドアップディスプレイにおける多重像を効果的に抑え、画像表示を効果的に良好にする観点からは、上記構成４Ｂ）において、赤外線反射層と第２の合わせガラス部材との積層体の楔角は、好ましくは２．０ｍｒａｄ以下、より好ましくは１．５ｍｒａｄ以下である。
【００７９】
上記構成１４Ｂ）において、赤外線反射層と第２の樹脂層と第２の合わせガラス部材との積層体は楔状である。ヘッドアップディスプレイにおける多重像を効果的に抑え、画像表示を効果的に良好にする観点からは、上記構成１４Ｂ）において、赤外線反射層と第２の樹脂層と第２の合わせガラス部材との積層体の楔角は、好ましくは０．１５ｍｒａｄ以上、より好ましくは０．２０ｍｒａｄ以上である。ヘッドアップディスプレイにおける多重像を効果的に抑え、画像表示を効果的に良好にする観点からは、上記構成１４Ｂ）において、赤外線反射層と第２の樹脂層と第２の合わせガラス部材との積層体の楔角は、好ましくは２．０ｍｒａｄ以下、より好ましくは１．５ｍｒａｄ以下である。
【００８０】
上記構成４Ａ）又は上記構成１４Ａ）において、赤外線反射層と第２の合わせガラス部材との積層体の厚みが比較的薄いため、赤外線反射層は楔状でなくてもよい。上記構成４Ｂ）において、第２の合わせガラス部材が楔状であれば、赤外線反射層は楔状でなくてもよい。上記構成１４Ｂ）において、第２の樹脂層と第２の合わせガラス部材との積層体が楔状であれば、赤外線反射層は楔状でなくてもよい。ヘッドアップディスプレイにおける多重像を効果的に抑え、画像表示を効果的に良好にする観点からは、赤外線反射層の楔角は、好ましくは０ｍｒａｄ以上（０ｍｒａｄのとき楔状ではない）、より好ましくは０．１５ｍｒａｄ以上、更に好ましくは０．２０ｍｒａｄ以上、好ましくは２．０ｍｒａｄ以下、より好ましくは１．５ｍｒａｄ以下である。
【００８１】
上記構成１４Ａ）において、赤外線反射層と第２の樹脂層と第２の合わせガラス部材との積層体の厚みが比較的薄いため、第２の樹脂層は楔状でなくてもよい。上記構成１４Ｂ）において、赤外線反射層と第２の樹脂層と第２の合わせガラス部材との積層体が楔状であれば、第２の樹脂層は楔状でなくてもよい。ヘッドアップディスプレイにおける多重像を効果的に抑え、画像表示を効果的に良好にする観点からは、第２の樹脂層の楔角は、好ましくは０ｍｒａｄ以上（０ｍｒａｄのとき楔状ではない）、より好ましくは０．１５ｍｒａｄ以上、更に好ましくは０．２０ｍｒａｄ以上である。ヘッドアップディスプレイにおける多重像を効果的に抑え、画像表示を効果的に良好にする観点からは、第２の樹脂層の楔角は、好ましくは２．０ｍｒａｄ以下、より好ましくは１．５ｍｒａｄ以下である。
【００８２】
上記構成４Ａ）において、赤外線反射層と第２の合わせガラス部材との積層体の厚みが比較的薄いため、第２の合わせガラス部材は楔状でなくてもよい。上記構成１４Ａ）において、赤外線反射層と第２の樹脂層と第２の合わせガラス部材との積層体の厚みが比較的薄いため、第２の合わせガラス部材は楔状でなくてもよい。上記構成４Ｂ）において、赤外線反射層が楔状であれば、第２の合わせガラス部材は楔状でなくてもよい。上記構成１４Ｂ）において、赤外線反射層と第２の樹脂層との積層体が楔状であれば、第２の合わせガラス部材は楔状でなくてもよい。ヘッドアップディスプレイにおける多重像を効果的に抑え、画像表示を効果的に良好にする観点からは、第２の合わせガラス部材の楔角は、好ましくは０ｍｒａｄ以上（０ｍｒａｄのとき楔状ではない）である。合わせガラスの取り扱い性や車輌の燃費の向上の観点からは、第２の合わせガラス部材の楔角は、好ましくは２．０ｍｒａｄ以下、より好ましくは１．５ｍｒａｄ以下、更に好ましくは１．０ｍｒａｄ以下である。
【００８３】
本発明に係る合わせガラスにおいて、第１の合わせガラス部材と第１の樹脂層との積層体の厚みは比較的薄いことが好ましい。第１の合わせガラス部材と第１の樹脂層との積層体の厚みは、好ましくは２．９３ｍｍ以下、より好ましくは２．３１ｍｍ以下、より一層好ましくは２．１８ｍｍ以下、更に好ましくは２．０ｍｍ以下、更により一層好ましくは１．８ｍｍ以下、特に好ましくは１．６ｍｍ以下である。このような好ましい厚みを満足すると、ヘッドアップディスプレイにおける多重像を効果的に抑え、画像表示を効果的に良好にすることができる。第１の合わせガラス部材と第１の樹脂層との積層体の厚みは１．１ｍｍ以上であってもよく、１．５ｍｍ以上であってもよい。
【００８４】
本発明に係る合わせガラスにおいて、第１の合わせガラス部材の厚みは比較的薄いことが好ましい。ヘッドアップディスプレイにおける多重像を効果的に抑え、画像表示を効果的に良好にする観点からは、第１の合わせガラス部材の厚みは、好ましくは２．１ｍｍ以下、より好ましくは１．９３ｍｍ以下、より一層好ましくは１．８ｍｍ以下、更に好ましくは１．５ｍｍ以下、更により一層好ましくは１．３ｍｍ以下である。第１の合わせガラス部材の厚みは０．７ｍｍ以上であってもよく、１．０ｍｍ以上であってもよい。
【００８５】
本発明に係る合わせガラスにおいて、第１の樹脂層の厚みは比較的薄いことが好ましい。ヘッドアップディスプレイにおける多重像を効果的に抑え、画像表示を効果的に良好にする観点からは、第１の樹脂層の厚みは、好ましくは２．２ｍｍ以下、より好ましくは１．６ｍｍ以下である。第１の樹脂層の厚みは０．３ｍｍ以上であってもよく、０．４５ｍｍ以上であってもよい。
【００８６】
ヘッドアップディスプレイにおける多重像を効果的に抑え、画像表示を効果的に良好にする観点からは、第１の合わせガラス部材と第１の樹脂層との積層体の楔角は、好ましくは０．１５ｍｒａｄ以上、より好ましくは０．２０ｍｒａｄ以上である。ヘッドアップディスプレイにおける多重像を効果的に抑え、画像表示を効果的に良好にする観点からは、第１の合わせガラス部材と第１の樹脂層との積層体の楔角は、好ましくは２．０ｍｒａｄ以下、より好ましくは１．５ｍｒａｄ以下である。
【００８７】
第１の樹脂層が楔状であれば、第１の合わせガラス部材は楔状でなくてもよい。ヘッドアップディスプレイにおける多重像を効果的に抑え、画像表示を効果的に良好にする観点からは、第１の合わせガラス部材の楔角は、好ましくは０ｍｒａｄ以上（０ｍｒａｄのとき楔状ではない）である。合わせガラスの取り扱い性や車輌の燃費の向上の観点からは、第１の合わせガラス部材の楔角は、好ましくは２．０ｍｒａｄ以下、より好ましくは１．５ｍｒａｄ以下、更に好ましくは１．０ｍｒａｄ以下である。
【００８８】
第１の合わせガラス部材が楔状であれば、第１の樹脂層は楔状でなくてもよい。ヘッドアップディスプレイにおける多重像を効果的に抑え、画像表示を効果的に良好にする観点からは、第１の樹脂層の楔角は、好ましくは０ｍｒａｄ以上（０ｍｒａｄのとき楔状ではない）、より好ましくは０．１５ｍｒａｄ以上、更に好ましくは０．２０ｍｒａｄ以上である。ヘッドアップディスプレイにおける多重像を効果的に抑え、画像表示を効果的に良好にする観点からは、第１の樹脂層の楔角は、好ましくは２．０ｍｒａｄ以下、より好ましくは１．５ｍｒａｄ以下である。
【００８９】
第１の合わせガラス部材を楔状とすると、第１の樹脂層を楔状とする場合と比較して合わせガラスの重量が大きくなりやすい。そのため、合わせガラスの取り扱い性や車輌の燃費の向上の観点からは、第１の樹脂層を楔状とし、かつ第１の合わせガラス部材の楔角を０ｍｒａｄ以上０．１ｍｒａｄ未満（但し、０ｍｒａｄのとき、第１の合わせガラス部材は楔状ではない）とすることが好ましい。一方で、合わせガラスとして比較的大きな楔角度が求められる場合は、第１の樹脂層を楔状とし、かつ第１の合わせガラス部材の楔角を０．１ｍｒａｄ以上の楔状とすることが好ましい。
【００９０】
ヘッドアップディスプレイにおける多重像を効果的に抑え、画像表示を効果的に良好にする観点からは、合わせガラスの楔角は、好ましくは０．１５ｍｒａｄ以上、より好ましくは０．２０ｍｒａｄ以上、好ましくは２．０ｍｒａｄ以下、より好ましくは１．５ｍｒａｄ以下である。
【００９１】
上記合わせガラスは厚み方向の断面形状は、楔状である。上記合わせガラスの厚み方向の断面形状としては、台形、三角形及び五角形等が挙げられる。
【００９２】
本発明に係る合わせガラス用中間膜（以下、「中間膜」と略記することがある）は、第１の樹脂層と、赤外線反射層と、第２の樹脂層と備える。本発明に係る中間膜では、上記第１の樹脂層と、上記赤外線反射層と、上記第２の樹脂層とがこの順で並んで配置されており、上記第１の樹脂層が楔状であり、上記第２の樹脂層が楔状である。
【００９３】
本発明に係る中間膜では、上記の構成が備えられているので、遮熱性に優れており、かつ、ヘッドアップディスプレイにおける多重像を抑え、画像表示を良好にすることができる。
【００９４】
本発明に係る中間膜は、ヘッドアップディスプレイである合わせガラスに用いられる中間膜であることが好ましく、ヘッドアップディスプレイの表示領域に対応した表示対応領域を有することが好ましい。本発明に係る中間膜は、ヘッドアップディスプレイである合わせガラスに用いることができる中間膜であることが好ましい。
【００９５】
本発明に係る中間膜は、第１の合わせガラス部材と第２の合わせガラス部材との間に配置されて用いられる。本発明に係る中間膜は、楔状の第１の合わせガラス部材とともに用いられてもよく、矩形の第１の合わせガラス部材とともに用いられてもよい。本発明に係る中間膜は、楔状の第２の合わせガラス部材とともに用いられてもよく、矩形の第２の合わせガラス部材とともに用いられてもよい。本発明に係る中間膜は、上記の構成が備えられているので、矩形の第１の合わせガラス部材とともに用いられても、上記の効果を発揮することができる。本発明に係る中間膜は、上記の構成が備えられているので、矩形の第２の合わせガラス部材とともに用いられても、上記の効果を発揮することができる。
【００９６】
ヘッドアップディスプレイにおける多重像を効果的に抑え、画像表示を効果的に良好にする観点からは、第１の樹脂層の楔角は、好ましくは０ｍｒａｄ以上（０ｍｒａｄのとき楔状ではない）、より好ましくは０．１５ｍｒａｄ以上、更に好ましくは０．２０ｍｒａｄ以上である。ヘッドアップディスプレイにおける多重像を効果的に抑え、画像表示を効果的に良好にする観点からは、第１の樹脂層の楔角は、好ましくは２．０ｍｒａｄ以下、より好ましくは１．５ｍｒａｄ以下である。
【００９７】
ヘッドアップディスプレイにおける多重像を効果的に抑え、画像表示を効果的に良好にする観点からは、第２の樹脂層の楔角は、好ましくは０ｍｒａｄ以上（０ｍｒａｄのとき楔状ではない）、より好ましくは０．１５ｍｒａｄ以上、更に好ましくは０．２０ｍｒａｄ以上である。ヘッドアップディスプレイにおける多重像を効果的に抑え、画像表示を効果的に良好にする観点からは、第２の樹脂層の楔角は、好ましくは２．０ｍｒａｄ以下、より好ましくは１．５ｍｒａｄ以下である。
【００９８】
本発明に係る中間膜では、第１の樹脂層と第２の樹脂層との形状を制御することにより、本発明の上記の効果を発揮することができる。
【００９９】
多重像をより一層抑制する観点からは、上記合わせガラスは、一端側から他端側にかけて楔角が変化している部分を有することが好ましい。多重像をより一層抑制し、さらに透過二重像を抑制し、生産コストを抑制する観点からは、上記合わせガラスは、一端側から他端側にかけて楔角が小さくなる部分を有することが好ましい。
【０１００】
多重像をより一層抑制する観点からは、上記中間膜は、一端側から他端側にかけて楔角が変化している部分を有することが好ましい。多重像をより一層抑制し、さらに透過二重像を抑制し、生産コストを抑制する観点からは、上記中間膜は、一端側から他端側にかけて楔角が小さくなる部分を有することが好ましい。
【０１０１】
合わせガラスの楔角θは、合わせガラスにおける最大厚み部分と最小厚み部分との合わせガラスの第１の表面（一方の表面）部分を結んだ直線と、合わせガラスにおける最大厚み部分と最小厚み部分との合わせガラスの第２の表面（他方の表面）部分を結んだ直線との交点における内角である。なお、最大厚み部分が複数ある、最小厚み部分が複数ある、最大厚み部分が一定の領域にある、又は最小厚み部分が一定の領域にある場合には、楔角θを求めるための最大厚み部分及び最小厚み部分は、求められる楔角θが最も大きくなるように選択される。合わせガラスを構成する部材、合わせガラス中の積層体の楔角は、合わせガラスの楔角と同様に判断することができる。
【０１０２】
上記楔角θは、以下のように近似的に算出することができる。上記最大厚み部分と上記最小厚み部分とのそれぞれにて中間膜の厚みを測定する。（上記最大厚み部分おける厚みと、上記最小厚み部分における厚みとの差の絶対値（μｍ）÷上記最大厚み部分から上記最小厚み部分までの距離（ｍｍ））の結果に基づいて、楔角θを近似的に算出する。
【０１０３】
合わせガラス、中間膜、合わせガラスを構成する部材、合わせガラス中の積層体の楔角及び厚みの測定に用いる測定器としては、接触式厚み計測器「ＴＯＦ−４Ｒ」（山文電気社製）等が挙げられる。
【０１０４】
上記厚みの測定は、上述の測定器を用い、膜搬送速度２．１５ｍｍ／分〜２．２５ｍｍ／分で、一端から他端に向けて最短距離となるように行う。
【０１０５】
上記中間膜を合わせガラスとした後の上記中間膜、上記合わせガラスを構成する部材、上記合わせガラス中の積層体の楔角及び厚みの測定に用いる測定器としては、非接触多層膜厚測定器「ＯＰＴＩＧＡＵＧＥ」（ルメトリクス社製）等が挙げられる。合わせガラスのままで中間膜、合わせガラスを構成する部材、合わせガラス中の積層体の厚みを測定することができる。
【０１０６】
上記構成５）及び上記構成１５）において、第１，第２，第３の反射像の３つの反射像のうちの、最も離れた２つの反射像の距離は２．５ｍｍ以下である。ヘッドアップディスプレイにおける多重像を効果的に抑え、画像表示を効果的に良好にする観点からは、上記構成５）及び上記構成１５）において、第１，第２，第３の反射像の３つの反射像のうちの、最も離れた２つの反射像の距離は好ましくは２．０ｍｍ以下、最も好ましくは０ｍｍ（３つの反射像が一致）である。
【０１０７】
図１３は、反射像を測定する装置を説明するための図である。反射像は、図１３に示す装置５０を用いて、測定される。
【０１０８】
図１３において、装置５０は、サンプルホルダ５１、光源ユニット６１、測定ユニット７１を有する。Ｘは、点光源虚像を示す。
【０１０９】
サンプルホルダ５１は、試料ホルダー５２と測定サンプル５３とを備える。光源ユニット６１は、投影レンズ６２と、スリット６３と、ＬＥＤ６４（ＳＵＧＡＲＣＵＢＥ  ＬＥＤ♯６６−０３２）と、ピンホール治具６５と、拡散板ユニット６６とを備える。ピンホール治具６５は、カメラ調整時に使用する。拡散板ユニット６６は、カメラ撮影時に使用する。スリット６３の大きさは、幅０．０１ｍｍ、長さ１２．７ｍｍである。測定ユニット７１は、レンズ及びカメラ（Ｎｉｋｏｎ  Ｄ８００Ｅ）を備える。
【０１１０】
反射像の測定時には、図１３に示す装置５０を用いて、光源ユニット６１から照射された光をサンプルに６８．３°の角度で入射させる。反射された光を測定ユニット７１にて測定できる位置に設置させて、点光源虚像をカメラにて撮影する。測定した虚像間の距離をそれぞれ３００箇所測定し、３００点の平均値を多重像間の距離とする。
【０１１１】
以下、図面を参照しつつ、本発明の具体的な実施形態を説明する。
【０１１２】
図１（ａ）及び（ｂ）は、本発明の第１の実施形態に係る合わせガラスを模式的に示す断面図及び正面図である。図１（ａ）は、図１（ｂ）中のＩ−Ｉ線に沿う断面図である。図２は、本発明の第２の実施形態に係る合わせガラスを模式的に示す断面図である。図３は、本発明の第３の実施形態に係る合わせガラスを模式的に示す断面図である。図４は、本発明の第４の実施形態に係る合わせガラスを模式的に示す断面図である。
【０１１３】
なお、図１（ａ）、図１（ｂ）、図２、図３及び図４及び後述する図における合わせガラスの大きさ及び寸法は、図示の便宜上、実際の大きさ及び形状から適宜変更している。図１（ａ）、図１（ｂ）、図２、図３及び図４及び後述の図では、図示の便宜上、合わせガラス及び合わせガラスを構成する各部材の厚み、並びに楔角（θ）は、実際の厚み及び楔角とは異なるように示されている。なお、図１（ａ）、図１（ｂ）、図２、図３及び図４及び後述する図において、異なる箇所は互いに置き換え可能である。
【０１１４】
図１（ａ）及び図１（ｂ）には、合わせガラス１１が示されている。図２には、合わせガラス１１Ａが示されている。図３には、合わせガラス１１Ｂが示されている。図４には、合わせガラス１１Ｃが示されている。図１（ａ）、図２、図３及び図４では、合わせガラス１１，１１Ａ，１１Ｂ，１１Ｃの厚み方向の断面が示されている。
【０１１５】
合わせガラス１１，１１Ａ，１１Ｂ，１１Ｃは、一端１１ａと、一端１１ａの反対側に他端１１ｂとを有する。一端１１ａと他端１１ｂとは対向し合う両側の端部である。合わせガラス１１，１１Ａ，１１Ｂ，１１Ｃの他端１１ｂの厚みは一端１１ａの厚みよりも大きい。従って、合わせガラス１１，１１Ａ，１１Ｂ，１１Ｃは、厚みの薄い領域と、厚みの厚い領域とを有する。
【０１１６】
合わせガラス１１，１１Ａ，１１Ｂ，１１Ｃは、ヘッドアップディスプレイである。合わせガラス１１，１１Ａ，１１Ｂ，１１Ｃは、ヘッドアップディスプレイの表示領域Ｒ１を有する。
【０１１７】
合わせガラス１１，１１Ａ，１１Ｂ，１１Ｃは、表示領域Ｒ１の隣に周囲領域Ｒ２を有する。
【０１１８】
合わせガラス１１，１１Ａ，１１Ｂ，１１Ｃは、表示領域Ｒ１と離れて、シェード領域Ｒ３を有する。シェード領域Ｒ３は、合わせガラス１１，１１Ａ，１１Ｂ，１１Ｃの縁部に位置している。
【０１１９】
図１（ａ）及び図１（ｂ）に示す合わせガラス１１は、第１の合わせガラス部材１と、第１の樹脂層２と、赤外線反射層３と、第２の樹脂層４と、第２の合わせガラス部材５とを備える。第１の合わせガラス部材１と、第１の樹脂層２と、赤外線反射層３と、第２の樹脂層４と、第２の合わせガラス部材５とは、この順で並んで配置されている。
【０１２０】
第１の樹脂層２と、赤外線反射層３と、第２の樹脂層４との積層体は、合わせガラス用中間膜である。該合わせガラス用中間膜が、第１の合わせガラス部材１と、第２の合わせガラス部材５との間に配置されている。該合わせガラス用中間膜は、ヘッドアップディスプレイの表示領域Ｒ１に対応した表示対応領域を有する。
【０１２１】
第１の樹脂層２と、第２の樹脂層４とは楔状である。第１の合わせガラス部材１と、赤外線反射層３と、第２の合わせガラス部材５とは矩形である。楔状の各部材では、各部材の厚み方向の断面形状が楔状である。第１の合わせガラス部材１と、第１の樹脂層２との積層体は、楔状である。赤外線反射層３と、第２の樹脂層４と、第２の合わせガラス部材５との積層体は、楔状である。
【０１２２】
図２に示す合わせガラス１１Ａは、第１の合わせガラス部材１と、第１の樹脂層２と、赤外線反射層３Ａと、第２の樹脂層４Ａと、第２の合わせガラス部材５とを備える。第１の合わせガラス部材１と、第１の樹脂層２と、赤外線反射層３Ａと、第２の樹脂層４Ａと、第２の合わせガラス部材５とは、この順で並んで配置されている。
【０１２３】
第１の樹脂層２と、赤外線反射層３Ａと、第２の樹脂層４Ａとは楔状である。第１の合わせガラス部材１と、第２の合わせガラス部材５とは矩形である。第１の合わせガラス部材１と、第１の樹脂層２との積層体は、楔状である。赤外線反射層３Ａと、第２の樹脂層４Ａと、第２の合わせガラス部材５との積層体は、楔状である。
【０１２４】
第１の樹脂層２と、赤外線反射層３Ａと、第２の樹脂層４Ａとの積層体は、合わせガラス用中間膜である。該合わせガラス用中間膜が、第１の合わせガラス部材１と、第２の合わせガラス部材５との間に配置されている。該合わせガラス用中間膜は、ヘッドアップディスプレイの表示領域Ｒ１に対応した表示対応領域を有する。
【０１２５】
図３に示す合わせガラス１１Ｂは、第１の合わせガラス部材１と、第１の樹脂層２と、赤外線反射層３Ｂと、第２の樹脂層４Ｂと、第２の合わせガラス部材５Ｂとを備える。第１の合わせガラス部材１と、第１の樹脂層２と、赤外線反射層３Ｂと、第２の樹脂層４Ｂと、第２の合わせガラス部材５Ｂとは、この順で並んで配置されている。
【０１２６】
第１の樹脂層２と、赤外線反射層３Ｂと、第２の樹脂層４Ｂと、第２の合わせガラス部材５Ｂとは楔状である。第１の合わせガラス部材１は矩形である。第１の合わせガラス部材１と、第１の樹脂層２との積層体は、楔状である。赤外線反射層３Ｂと、第２の樹脂層４Ｂと、第２の合わせガラス部材５Ｂとの積層体は、楔状である。
【０１２７】
第１の樹脂層２と、赤外線反射層３Ｂと、第２の樹脂層４Ｂとの積層体は、合わせガラス用中間膜である。該合わせガラス用中間膜が、第１の合わせガラス部材１と、第２の合わせガラス部材５Ｂとの間に配置されている。該合わせガラス用中間膜は、ヘッドアップディスプレイの表示領域Ｒ１に対応した表示対応領域を有する。
【０１２８】
図４に示す合わせガラス１１Ｃは、第１の合わせガラス部材１と、第１の樹脂層２と、赤外線反射層３と、第２の樹脂層４Ｃと、第２の合わせガラス部材５Ｃとを備える。第１の合わせガラス部材１と、第１の樹脂層２と、赤外線反射層３と、第２の樹脂層４Ｃと、第２の合わせガラス部材５Ｃとは、この順で並んで配置されている。
【０１２９】
第１の樹脂層２と、第２の合わせガラス部材５Ｃとは楔状である。第１の合わせガラス部材１と、赤外線反射層３と、第２の樹脂層４Ｃとは矩形である。第１の合わせガラス部材１と、第１の樹脂層２との積層体は、楔状である。赤外線反射層Ｃと、第２の樹脂層４Ｃと、第２の合わせガラス部材５Ｃとの積層体は、楔状である。
【０１３０】
図５（ａ）及び（ｂ）は、本発明の第５の実施形態に係る合わせガラスを模式的に示す断面図及び正面図である。図５（ａ）は、図５（ｂ）中のＩ−Ｉ線に沿う断面図である。
【０１３１】
図５（ａ）及び図５（ｂ）には、合わせガラス１１Ｄが示されている。図５（ａ）では、合わせガラス１１Ｄの厚み方向の断面が示されている。
【０１３２】
合わせガラス１１Ｄは、一端１１ａと、一端１１ａの反対側に他端１１ｂとを有する。合わせガラス１１Ｄの他端１１ｂの厚みは一端１１ａの厚みよりも大きい。従って、合わせガラス１１Ｄは、厚みの薄い領域と、厚みの厚い領域とを有する。
【０１３３】
合わせガラス１１Ｄは、ヘッドアップディスプレイである。合わせガラス１１Ｄは、ヘッドアップディスプレイの表示領域Ｒ１を有する。
【０１３４】
合わせガラス１１Ｄは、表示領域Ｒ１の隣に周囲領域Ｒ２を有する。
【０１３５】
合わせガラス１１Ｄは、表示領域Ｒ１と離れて、シェード領域Ｒ３を有する。シェード領域Ｒ３は、合わせガラス１１Ｄの縁部に位置している。
【０１３６】
合わせガラス１１Ｄは、第１の合わせガラス部材１と、第１の樹脂層２と、赤外線反射層３と、第２の樹脂層４Ｄと、第２の合わせガラス部材５Ｄとを備える。第１の合わせガラス部材１と、第１の樹脂層２と、赤外線反射層３と、第２の樹脂層４Ｄと、第２の合わせガラス部材５Ｄとは、この順で並んで配置されている。
【０１３７】
第１の樹脂層２は楔状である。第１の合わせガラス部材１と、赤外線反射層３と、第２の樹脂層４Ｄと、第２の合わせガラス部材５Ｄとは矩形である。第１の合わせガラス部材１と、第１の樹脂層２との積層体は、楔状である。赤外線反射層３と、第２の樹脂層４Ｄと、第２の合わせガラス部材５Ｄとの積層体は、矩形である。赤外線反射層３と、第２の樹脂層４Ｄと、第２の合わせガラス部材５Ｄとの積層体は比較的薄い。
【０１３８】
なお、合わせガラス１１Ｄにおける赤外線反射層３と、第２の樹脂層４Ｄと、第２の合わせガラス部材５Ｄとの積層体と同様の比較的薄い厚みで、赤外線反射層と、第２の樹脂層と、第２の合わせガラス部材との積層体が楔状であってもよい。
【０１３９】
図６（ａ）及び（ｂ）は、本発明の第６の実施形態に係る合わせガラスを模式的に示す断面図及び正面図である。図６（ａ）は、図６（ｂ）中のＩ−Ｉ線に沿う断面図である。図７は、本発明の第７の実施形態に係る合わせガラスを模式的に示す断面図である。図８は、本発明の第８の実施形態に係る合わせガラスを模式的に示す断面図である。
【０１４０】
図６（ａ）及び図６（ｂ）には、合わせガラス１１Ｅが示されている。図７には、合わせガラス１１Ｆが示されている。図８には、合わせガラス１１Ｇが示されている。図６（ａ）、図７及び図８では、合わせガラス１１Ｅ，１１Ｆ，１１Ｇの厚み方向の断面が示されている。
【０１４１】
合わせガラス１１Ｅ，１１Ｆ，１１Ｇは、一端１１ａと、一端１１ａの反対側に他端１１ｂとを有する。一端１１ａと他端１１ｂとは対向し合う両側の端部である。合わせガラス１１Ｅ，１１Ｆ，１１Ｇの他端１１ｂの厚みは一端１１ａの厚みよりも大きい。従って、合わせガラス１１Ｅ，１１Ｆ，１１Ｇは、厚みの薄い領域と、厚みの厚い領域とを有する。
【０１４２】
合わせガラス１１Ｅ，１１Ｆ，１１Ｇは、ヘッドアップディスプレイである。合わせガラス１１Ｅ，１１Ｆ，１１Ｇは、ヘッドアップディスプレイの表示領域Ｒ１を有する。
【０１４３】
合わせガラス１１Ｅ，１１Ｆ，１１Ｇは、表示領域Ｒ１の隣に周囲領域Ｒ２を有する。
【０１４４】
合わせガラス１１Ｅ，１１Ｆ，１１Ｇは、表示領域Ｒ１と離れて、シェード領域Ｒ３を有する。シェード領域Ｒ３は、合わせガラス１１Ｅ，１１Ｆ，１１Ｇの縁部に位置している。
【０１４５】
図６（ａ）及び図６（ｂ）に示す合わせガラス１１Ｅは、第１の合わせガラス部材１と、第１の樹脂層２と、赤外線反射層３Ｅと、第２の合わせガラス部材５とを備える。第１の合わせガラス部材１と、第１の樹脂層２と、赤外線反射層３Ｅと、第２の合わせガラス部材５とは、この順で並んで配置されている。
【０１４６】
第１の樹脂層２と、赤外線反射層３Ｅとの積層体は、合わせガラス用中間膜である。該合わせガラス用中間膜が、第１の合わせガラス部材１と、第２の合わせガラス部材５との間に配置されている。
【０１４７】
第１の樹脂層２と、赤外線反射層３Ｅとは楔状である。第１の合わせガラス部材１と、第２の合わせガラス部材５とは矩形である。楔状の各部材では、各部材の厚み方向の断面形状が楔状である。第１の合わせガラス部材１と、第１の樹脂層２との積層体は、楔状である。赤外線反射層３Ｅと、第２の合わせガラス部材５との積層体は、楔状である。
【０１４８】
図７に示す合わせガラス１１Ｆ、第１の合わせガラス部材１と、第１の樹脂層２と、赤外線反射層３と、第２の合わせガラス部材５とを備える。第１の合わせガラス部材１と、第１の樹脂層２と、赤外線反射層３と、第２の合わせガラス部材５とは、この順で並んで配置されている。
【０１４９】
第１の樹脂層２は楔状である。第１の合わせガラス部材１と、赤外線反射層３と、第２の合わせガラス部材５とは矩形である。第１の合わせガラス部材１と、第１の樹脂層２との積層体は、楔状である。赤外線反射層３と、第２の合わせガラス部材５との積層体は、矩形である。赤外線反射層３と、第２の合わせガラス部材５との積層体は、比較的薄い。
【０１５０】
図８に示す合わせガラス１１Ｇは、第１の合わせガラス部材１と、第１の樹脂層２と、赤外線反射層３と、第２の合わせガラス部材５Ｇとを備える。第１の合わせガラス部材１と、第１の樹脂層２と、赤外線反射層３と、第２の合わせガラス部材５Ｇとは、この順で並んで配置されている。
【０１５１】
第１の樹脂層２と、第２の合わせガラス部材５Ｇとは楔状である。第１の合わせガラス部材１と、赤外線反射層３は矩形である。第１の合わせガラス部材１と、第１の樹脂層２との積層体は、楔状である。赤外線反射層３と、第２の合わせガラス部材５Ｇとの積層体は、楔状である。
【０１５２】
図９（ａ）及び（ｂ）は、本発明の第９の実施形態に係る合わせガラスを模式的に示す断面図及び正面図である。図９（ａ）は、図９（ｂ）中のＩ−Ｉ線に沿う断面図である。
【０１５３】
図９（ａ）及び図９（ｂ）には、合わせガラス１１Ｈが示されている。図９（ａ）では、合わせガラス１１Ｈの厚み方向の断面が示されている。
【０１５４】
合わせガラス１１Ｈは、一端１１ａと、一端１１ａの反対側に他端１１ｂとを有する。合わせガラス１１Ｈの他端１１ｂの厚みは一端１１ａの厚みよりも大きい。従って、合わせガラス１１Ｈは、厚みの薄い領域と、厚みの厚い領域とを有する。
【０１５５】
合わせガラス１１Ｈは、ヘッドアップディスプレイである。合わせガラス１１Ｈは、ヘッドアップディスプレイの表示領域Ｒ１を有する。
【０１５６】
合わせガラス１１Ｈは、表示領域Ｒ１の隣に周囲領域Ｒ２を有する。
【０１５７】
合わせガラス１１Ｈは、表示領域Ｒ１と離れて、シェード領域Ｒ３を有する。シェード領域Ｒ３は、合わせガラス１１Ｈの縁部に位置している。
【０１５８】
合わせガラス１１Ｈは、第１の合わせガラス部材１と、第１の樹脂層２と、赤外線反射層３と、第２の合わせガラス部材５Ｈとを備える。第１の合わせガラス部材１と、第１の樹脂層２と、赤外線反射層３と、第２の合わせガラス部材５Ｈとは、この順で並んで配置されている。
【０１５９】
第１の樹脂層２は楔状である。第１の合わせガラス部材１と、赤外線反射層３と、第２の合わせガラス部材５Ｈとは矩形である。第１の合わせガラス部材１と、第１の樹脂層２との積層体は、楔状である。赤外線反射層３と、第２の合わせガラス部材５Ｈとの積層体は、矩形である。赤外線反射層３と、第２の合わせガラス部材５Ｈとの積層体は比較的薄い。
【０１６０】
なお、合わせガラス１１Ｈにおける赤外線反射層３と、第２の合わせガラス部材５Ｈとの積層体と同様の比較的薄い厚みで、赤外線反射層と、第２の合わせガラス部材との積層体が楔状であってもよい。
【０１６１】
図１０に示す合わせガラス１１Ｉは、第１の合わせガラス部材１と、第１の樹脂層２Ｉと、赤外線反射層３と、第２の樹脂層４と、第２の合わせガラス部材５とを備える。第１の合わせガラス部材１と、第１の樹脂層２Ｉと、赤外線反射層３と、第２の樹脂層４と、第２の合わせガラス部材５とは、この順で並んで配置されている。
【０１６２】
第１の樹脂層２Ｉと、赤外線反射層３と、第２の樹脂層４との積層体は、合わせガラス用中間膜である。該合わせガラス用中間膜が、第１の合わせガラス部材１と、第２の合わせガラス部材５との間に配置されている。該合わせガラス用中間膜は、ヘッドアップディスプレイの表示領域Ｒ１に対応した表示対応領域を有する。
【０１６３】
第１の樹脂層２Ｉは、２層以上の構造を有する。具体的には、第１の樹脂層２Ｉは、層２１と層２２と層２３との３層の構造を有する。
【０１６４】
第１の樹脂層２Ｉと、第２の樹脂層４とは楔状である。第１の合わせガラス部材１と、赤外線反射層３と、第２の合わせガラス部材５とは矩形である。楔状の各部材では、各部材の厚み方向の断面形状が楔状である。第１の合わせガラス部材１と、第１の樹脂層２Ｉとの積層体は、楔状である。赤外線反射層３と、第２の樹脂層４と、第２の合わせガラス部材５との積層体は、楔状である。
【０１６５】
図１１に示す合わせガラス１１Ｊは、第１の合わせガラス部材１と、第１の樹脂層２Ｊと、赤外線反射層３と、第２の樹脂層４Ｊと、第２の合わせガラス部材５Ｊとを備える。第１の合わせガラス部材１と、第１の樹脂層２Ｊと、赤外線反射層３と、第２の樹脂層４Ｊと、第２の合わせガラス部材５Ｊとは、この順で並んで配置されている。
【０１６６】
第１の樹脂層２Ｊは、２層以上の構造を有する。具体的には、第１の樹脂層２Ｊは、層２１と層２２と層２３との３層の構造を有する。
【０１６７】
第１の樹脂層２Ｊは楔状である。第１の合わせガラス部材１と、赤外線反射層３と、第２の樹脂層４Ｊと、第２の合わせガラス部材５Ｊとは矩形である。第１の合わせガラス部材１と、第１の樹脂層２Ｊとの積層体は、楔状である。赤外線反射層３と、第２の樹脂層４Ｊと、第２の合わせガラス部材５Ｊとの積層体は、矩形である。赤外線反射層３と、第２の樹脂層４Ｊと、第２の合わせガラス部材５Ｊとの積層体は比較的薄い。
【０１６８】
なお、合わせガラス１１Ｊにおける赤外線反射層３と、第２の樹脂層４Ｊと、第２の合わせガラス部材５Ｊとの積層体と同様の比較的薄い厚みで、赤外線反射層と、第２の樹脂層と、第２の合わせガラス部材との積層体が楔状であってもよい。
【０１６９】
図１２に示す合わせガラス１１Ｋ、第１の合わせガラス部材１と、第１の樹脂層２Ｋと、赤外線反射層３と、第２の合わせガラス部材５とを備える。第１の合わせガラス部材１と、第１の樹脂層２Ｋと、赤外線反射層３と、第２の合わせガラス部材５とは、この順で並んで配置されている。
【０１７０】
第１の樹脂層２Ｋは、２層以上の構造を有する。具体的には、第１の樹脂層２Ｋは、層２１と層２２と層２３との３層の構造を有する。
【０１７１】
第１の樹脂層２Ｋは楔状である。第１の合わせガラス部材１と、赤外線反射層３と、第２の合わせガラス部材５とは矩形である。第１の合わせガラス部材１と、第１の樹脂層２Ｋとの積層体は、楔状である。赤外線反射層３と、第２の合わせガラス部材５との積層体は、矩形である。赤外線反射層３と、第２の合わせガラス部材５との積層体は、比較的薄い。
【０１７２】
遮熱性をより一層高める観点からは、上記合わせガラスのＩＳＯ  １３８３７に準拠して測定されるＴｔｓは好ましくは７０％以下、より好ましくは６５％以下、更に好ましくは６０％以下である。
【０１７３】
Ｔｔｓは、ＩＳＯ  １３８３７に準拠して、分光光度計（日立ハイテク社製「Ｕ−４１００」）を用いて、波長３００ｎｍ〜２５００ｎｍの透過率／反射率を測定することにより算出することができる。
【０１７４】
本発明に係る合わせガラスは、一端と、上記一端の反対側に他端とを有する。上記一端と上記他端とは、合わせガラスにおいて対向し合う両側の端部である。本発明に係る合わせガラスでは、上記他端の厚みが、上記一端の厚みよりも大きいことが好ましい。
【０１７５】
本発明に係る中間膜は、一端と、上記一端の反対側に他端とを有する。上記一端と上記他端とは、中間膜において対向し合う両側の端部である。本発明に係る中間膜では、上記他端の厚みが、上記一端の厚みよりも大きいことが好ましい。
【０１７６】
多重像をより一層効果的に抑える観点からは、本発明に係る合わせガラスでは、上記一端から上記他端に向けて６ｃｍの位置から、上記一端から他端に向けて６３．８ｃｍの位置までの領域内に、上記表示領域を有することが好ましい。上記表示領域は、上記一端から上記他端に向けて６ｃｍの位置から、上記一端から他端に向けて６３．８ｃｍの位置までの領域内の一部に存在していてもよく、全体に存在していてもよい。
【０１７７】
多重像をより一層効果的に抑える観点からは、本発明に係る中間膜では、上記一端から上記他端に向けて６ｃｍの位置から、上記一端から他端に向けて６３．８ｃｍの位置までの領域内に、上記表示対応領域を有することが好ましい。上記表示対応領域は、上記一端から上記他端に向けて６ｃｍの位置から、上記一端から他端に向けて６３．８ｃｍの位置までの領域内の一部に存在していてもよく、全体に存在していてもよい。
【０１７８】
合わせガラスは、厚み方向の断面形状が楔状である部分を有することが好ましい。表示領域の厚み方向の断面形状が楔状であることが好ましい。中間膜は、厚み方向の断面形状が楔状である部分を有することが好ましい。表示領域の厚み方向の断面形状が楔状であることが好ましい。
【０１７９】
二重像を効果的に抑える観点からは、上記一端から上記他端に向けて６ｃｍの位置から、上記一端から上記他端に向けて６３．８ｃｍの位置までの領域において、合わせガラスは、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【０１８０】
二重像を効果的に抑える観点からは、上記一端から上記他端に向けて６ｃｍの位置から、上記一端から上記他端に向けて６３．８ｃｍの位置までの領域において、中間膜は、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【０１８１】
本発明に係る合わせガラスは、シェード領域を有していてもよい。上記シェード領域は、上記表示領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、合わせガラスの縁部に位置することが好ましい。上記シェード領域は帯状であることが好ましい。
【０１８２】
シェード領域においては、色及び可視光線透過率を変えたりするために、着色剤又は充填剤を用いてもよい。着色剤又は充填剤は、合わせガラスの厚み方向の一部の領域にのみ含まれていてもよく、合わせガラスの厚み方向の全体の領域に含まれていてもよい。
【０１８３】
表示をより一層良好にし、視野をより一層広げる観点からは、上記表示領域の可視光線透過率は好ましくは８０％以上、より好ましくは８８％以上、更に好ましくは９０％以上である。上記表示領域の可視光線透過率は、上記シェード領域の可視光線透過率よりも高いことが好ましい。上記表示領域の可視光線透過率は、上記シェード領域の可視光線透過率よりも低くてもよい。上記表示領域の可視光線透過率は、上記シェード領域の可視光線透過率よりも、好ましくは５０％以上高く、より好ましくは６０％以上高い。
【０１８４】
なお、例えば、表示領域及びシェード領域において、可視光線透過率が変化している場合には、表示領域の中心位置及びシェード領域の中心位置にて、可視光線透過率が測定される。
【０１８５】
分光光度計（日立ハイテク社製「Ｕ−４１００」）を用いて、ＪＩＳ  Ｒ３２１１：１９９８に準拠して、合わせガラスの波長３８０ｎｍ〜７８０ｎｍにおける上記可視光線透過率を測定することができる。なお、本発明に係る中間膜を用いて合わせガラスの上記可視光線透過率を測定する場合に、ガラス板として、厚み２ｍｍのクリアガラスを用いることが好ましい。
【０１８６】
上記表示領域は、長さ方向と幅方向とを有することが好ましい。合わせガラスの汎用性に優れるので、上記表示領域の幅方向が、上記一端と上記他端とを結ぶ方向であることが好ましい。上記表示領域は、帯状であることが好ましい。
【０１８７】
上記第１の樹脂層及び上記第２の樹脂層はそれぞれ、ＭＤ方向とＴＤ方向とを有することが好ましい。上記第１の樹脂層及び上記第２の樹脂層は、例えば、溶融押出成形により得られる。ＭＤ方向は、上記第１の樹脂層及び上記第２の樹脂層の製造時の樹脂層の流れ方向である。ＴＤ方向は、上記第１の樹脂層及び上記第２の樹脂層の製造時の上記第１の樹脂層及び上記第２の樹脂層の流れ方向と直交する方向であり、かつ上記第１の樹脂層及び上記第２の樹脂層の厚み方向と直交する方向である。上記一端と上記他端とが、ＴＤ方向の両側に位置していることが好ましい。
【０１８８】
合わせガラス及び中間膜における一端と他端との間の距離をＸとする。合わせガラス及び中間膜は、一端から内側に向かって０Ｘ〜０．２Ｘの距離の領域に最小厚みを有し、他端から内側に向かって０Ｘ〜０．２Ｘの距離の領域に最大厚みを有することが好ましい。合わせガラス及び中間膜は、一端から内側に向かって０Ｘ〜０．１Ｘの距離の領域に最小厚みを有し、他端から内側に向かって０Ｘ〜０．１Ｘの距離の領域に最大厚みを有することがより好ましい。合わせガラス及び中間膜は一端に最小厚みを有し、合わせガラス及び中間膜は他端に最大厚みを有することが好ましい。
【０１８９】
合わせガラス及び中間膜は、厚み均一部位を有していてもよい。上記厚み均一部位とは、合わせガラス及び中間膜の上記一端と上記他端を結ぶ方向での１０ｃｍの距離範囲あたり、厚みが１０μｍを超えて変化していないことをいう。従って、上記厚み均一部位は、合わせガラス及び中間膜の上記一端と上記他端を結ぶ方向での１０ｃｍの距離範囲あたり、厚みが１０μｍを超えて変化していない部位をいう。具体的には、上記厚み均一部位は、合わせガラス及び中間膜の上記一端と上記他端を結ぶ方向で厚みが全く変化していないか、又は、合わせガラス及び中間膜の上記一端と上記他端を結ぶ方向での１０ｃｍの距離範囲あたり、厚みが１０μｍ以下で変化している部位をいう。
【０１９０】
合わせガラス及び中間膜の一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【０１９１】
以下、本発明に係る合わせガラスを構成する各部材の他の詳細を説明する。
【０１９２】
（赤外線反射層）
上記赤外線反射層は赤外線を反射する。上記赤外線反射層は、赤外線を反射する性能を有していれば特に限定されない。
【０１９３】
上記赤外線反射層としては、金属箔付き樹脂フィルム、樹脂層上に金属層及び誘電層が形成された多層積層フィルム、グラファイトを含むフィルム、多層樹脂フィルム及び液晶フィルム等が挙げられる。これらのフィルムは、赤外線を反射する性能を有する。
【０１９４】
上記赤外線反射層は、金属箔付き樹脂フィルム、グラファイトを含むフィルム、多層樹脂フィルム又は液晶フィルムであることが好ましい。これらのフィルムは、赤外線の反射性能にかなり優れている。従って、これらのフィルムの使用により、遮熱性がより一層高く、高い可視光線透過率をより一層長期間に渡り維持できる合わせガラスが得られる。
【０１９５】
上記赤外線反射層は、多層樹脂フィルム又は液晶フィルムであることがより好ましい。これらのフィルムは、金属箔付き樹脂フィルムに比べて電磁波を透過することができるため、車内での電子機器の使用時に妨害することなく使用が可能になる。
【０１９６】
上記金属箔付き樹脂フィルムは、樹脂フィルムと、該樹脂フィルムの外表面に積層された金属箔とを備える。上記樹脂フィルムの材料としては、ポリエチレンテレフタレート樹脂、ポリエチレンナフタレート樹脂、ポリビニルアセタール樹脂、エチレン−酢酸ビニル共重合体樹脂、エチレン−アクリル酸共重合体樹脂、ポリウレタン樹脂、ポリビニルアルコール樹脂、ポリオレフィン樹脂、ポリ塩化ビニル樹脂及びポリイミド樹脂等が挙げられる。上記金属箔の材料としては、アルミニウム、銅、銀、金、パラジウム、及びこれらを含む合金等が挙げられる。
【０１９７】
上記樹脂層上に金属層及び誘電層が形成された多層積層フィルムは、樹脂層（樹脂フィルム）に、金属層及び誘電層が交互に任意の層数で積層された多層積層フィルムである。なお、上記樹脂層上に金属層及び誘電層が形成された多層積層フィルムでは、金属層及び誘電層の全てが交互に積層されていることが好ましいが、金属層／誘電層／金属層／誘電層／金属層／金属層／誘電層／金属層のように、一部が交互に積層されていない構造部分があってもよい。
【０１９８】
上記多層積層フィルムにおける上記樹脂層（樹脂フィルム）の材料としては、上記金属箔付き樹脂フィルムにおける樹脂フィルムの材料と同様の材料が挙げられる。上記多層積層フィルムにおける上記樹脂層（樹脂フィルム）の材料としては、ポリエチレン、ポリプロピレン、ポリ乳酸、ポリ（４−メチルペンテン−１）、ポリフッ化ビニリデン、環状ポリオレフィン、ポリメチルメタクリレート、ポリ塩化ビニル、ポリビニルアルコール、ナイロン６，１１，１２，６６などのポリアミド、ポリスチレン、ポリカーボネート、ポリエチレンテレフタレート、ポリエチレンナフタレート、ポリエステル、ポリフェニレンサルファイド及びポリエーテルイミド等が挙げられる。上記多層積層フィルムにおける上記金属層の材料としては、上記金属箔付き樹脂フィルムにおける上記金属箔の材料と同様の材料が挙げられる。上記金属層の両面もしくは片面に、金属もしくは金属の混合酸化物のコート層を付与することができる。上記コート層の材料としては、ＺｎＯ、Ａｌ２Ｏ３、Ｇａ２Ｏ３、ＩｎＯ３、ＭｇＯ、Ｔｉ、ＮｉＣｒ及びＣｕ等が挙げられる。
【０１９９】
上記多層積層フィルムにおける上記誘電層の材料としては、例えば酸化インジウム等が挙げられる。
【０２００】
上記多層樹脂フィルムは、複数の樹脂フィルムが積層された積層フィルムである。上記多層樹脂フィルムの材料としては、上記多層積層フィルムにおける上記樹脂層（樹脂フィルム）の材料と同様の材料が挙げられる。上記多層樹脂フィルムにおける樹脂フィルムの積層数は、２以上であり、３以上であってもよく、５以上であってもよい。上記多層樹脂フィルムにおける樹脂フィルムの積層数は、１０００以下であってもよく、１００以下であってもよく、５０以下であってもよい。
【０２０１】
上記多層樹脂フィルムは、異なる光学的性質（屈折率）を有する２種類以上の熱可塑性樹脂層が交互に又はランダムに任意の層数で積層された多層樹脂フィルムであってもよい。このような多層樹脂フィルムは、所望の赤外線反射性能が得られるように構成される。
【０２０２】
上記液晶フィルムとしては、任意の波長の光を反射するコレステリック液晶層を任意の層数で積層したフィルムが挙げられる。このような液晶フィルムは、所望の赤外線反射性能が得られるように構成される。
【０２０３】
上記赤外線反射層と上記第２の合わせガラス部材との積層体は、金属箔付き第２の合わせガラス部材であってもよい。この場合に、金属箔が、赤外線反射層として機能する。
【０２０４】
赤外線を反射する性能に優れることから、上記赤外線反射層が、８００ｎｍ〜２０００ｎｍの範囲内の少なくとも１つの波長において、赤外線透過率が４０％以下である性質を有することが好ましい。なお、後述する実施例で用いた赤外線反射層の赤外線透過率は、上記の好ましい条件を満足する。８００ｎｍ〜２０００ｎｍの範囲内の少なくとも１つの波長において、赤外線透過率はより好ましくは３０％以下、更に好ましくは２０％以下である。
【０２０５】
上記赤外線反射層の波長８００ｎｍ〜２０００ｎｍの範囲における各波長の透過率は、具体的には、以下のようにして測定される。単独の赤外線反射層を用意する。分光光度計（日立ハイテク社製「Ｕ−４１００」）を用いて、ＪＩＳ  Ｒ３１０６：１９９８に準拠して、赤外線反射層の波長８００ｎｍ〜２０００ｎｍにおける各波長の分光透過率を得る。
【０２０６】
合わせガラスの遮熱性を効果的に高める観点からは、赤外線反射層の波長８００ｎｍ〜１２００ｎｍでの赤外線反射率は好ましくは２０％以上、より好ましくは２２％以上、更に好ましくは２５％以上である。
【０２０７】
上記赤外線反射層の波長８００ｎｍ〜１２００ｎｍでの赤外線反射率は、具体的には以下のようにして測定される。分光光度計（日立ハイテク社製「Ｕ−４１００」）を用いて、ＪＩＳ  Ｒ３１０６：１９９８に準拠して、赤外線反射層の波長８００ｎｍ〜１２００ｎｍにおける各波長の反射率を得る。各波長での反射率のうち、最も反射率が低い値が上記下限以上であることが好ましい。
【０２０８】
合わせガラスの透明性を効果的に高める観点からは、上記赤外線反射層の波長３８０ｎｍ〜７８０ｎｍでの可視光線透過率は好ましくは２０％以上、より好ましくは５０％以上、更に好ましくは７０％以上である。
【０２０９】
上記可視光線透過率は、分光光度計（日立ハイテク社製「Ｕ−４１００」）を用いて、ＪＩＳ  Ｒ３２１１：１９９８に準拠して、波長３８０ｎｍ〜７８０ｎｍにて測定される。
【０２１０】
（第１，第２の合わせガラス部材）
上記第１，第２の合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１，第２の合わせガラス部材がそれぞれガラス板又はＰＥＴ（ポリエチレンテレフタレート）フィルムであり、かつ上記合わせガラスが、上記第１，第２の合わせガラス部材として、少なくとも１枚のガラス板を含むことが好ましい。上記第１，第２の合わせガラス部材の双方がガラス板であることが特に好ましい。
【０２１１】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０２１２】
上記第１の合わせガラス部材及び上記第２の合わせガラス部材はそれぞれ、クリアガラス又は熱線吸収板ガラスであることが好ましい。赤外線透過率が高く、合わせガラスの遮熱性がより一層高くなることから、上記第１の合わせガラス部材は、クリアガラスであることが好ましい。赤外線透過率が低く、合わせガラスの遮熱性がより一層高くなることから、上記第２の合わせガラス部材は、熱線吸収板ガラスであることが好ましい。熱線吸収板ガラスは、グリーンガラスであることが好ましい。上記第１の合わせガラス部材が、クリアガラスであり、かつ上記第２の合わせガラス部材が熱線吸収板ガラスであることが好ましい。上記熱線吸収板ガラスは、ＪＩＳ  Ｒ３２０８に準拠した熱線吸収板ガラスである。
【０２１３】
（第１の樹脂層及び第２の樹脂層）
本明細書において、「第１の樹脂層」とは、上記第１の合わせガラス部材と上記赤外線反射層との間に配置される樹脂層全体をいう。本明細書において、「第２の樹脂層」とは、上記第２の合わせガラス部材と上記赤外線反射層との間に配置される樹脂層全体をいう。
【０２１４】
第１の樹脂層は、１層のみの構造を有していてもよく、２層以上の構造を有していてもよく、３層の構造を有していてもよく、３層以上の構造を有していてもよい。第１の樹脂層は、単層であってもよく、２層以上の多層であってもよい。第２の樹脂層は、１層のみの構造を有していてもよく、２層以上の構造を有していてもよく、３層の構造を有していてもよく、３層以上の構造を有していてもよい。第２の樹脂層は、単層であってもよく、２層以上の多層であってもよい。第１の樹脂層又は第２の樹脂層が多層であると、合わせガラスの遮音性を高めることができる。
【０２１５】
樹脂：
第１の樹脂層は、樹脂（以下、樹脂（１）と記載することがある）を含む。第１の樹脂層は、樹脂（１）として、ポリビニルアセタール樹脂（以下、ポリビニルアセタール樹脂（１）と記載することがある）を含むことが好ましい。第２の樹脂層は、樹脂（以下、樹脂（２）と記載することがある）を含む。第２の樹脂層は、樹脂（２）として、ポリビニルアセタール樹脂（以下、ポリビニルアセタール樹脂（２）と記載することがある）を含むことが好ましい。
【０２１６】
上記樹脂（１）と上記樹脂（２）とは、同一であってもよく、異なっていてもよい。上記樹脂（１）及び上記樹脂（２）はそれぞれ、１種のみが用いられてもよく、２種以上が併用されてもよい。上記ポリビニルアセタール樹脂（１）及び上記ポリビニルアセタール樹脂（２）はそれぞれ、１種のみが用いられてもよく、２種以上が併用されてもよい。
【０２１７】
上記樹脂としては、ポリビニルアセタール樹脂、（メタ）アクリル重合体樹脂、エチレン−酢酸ビニル共重合体樹脂、エチレン−アクリル酸共重合体樹脂、ポリウレタン樹脂、ポリビニルアルコール樹脂、ポリオレフィン樹脂、ポリ酢酸ビニル樹脂及びポリスチレン樹脂等が挙げられる。これら以外の樹脂を用いてもよい。
【０２１８】
上記樹脂は、ポリビニルアセタール樹脂であることが好ましい。ポリビニルアセタール樹脂と可塑剤との併用により、合わせガラス部材及び赤外線反射層などの他の層に対する樹脂層の接着力がより一層高くなる。
【０２１９】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０２２０】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、樹脂層の成形が容易になる。
【０２２１】
上記ポリビニルアルコールの平均重合度は、ＪＩＳ  Ｋ６７２６「ポリビニルアルコール試験方法」に準拠した方法により求められる。
【０２２２】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、樹脂層のガラス転移温度が充分に低くなる。
【０２２３】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０２２４】
上記ポリビニルアセタール樹脂の水酸基の含有率（水酸基量）は、好ましくは１５モル％以上、より好ましくは１８モル％以上、更に好ましくは２０モル％以上、特に好ましくは２８モル％以上、好ましくは４０モル％以下、より好ましくは３５モル％以下、更に好ましくは３２モル％以下である。上記水酸基の含有率が上記下限以上であると、樹脂層の接着力がより一層高くなる。また、上記水酸基の含有率が上記上限以下であると、樹脂層の柔軟性が高くなり、樹脂層の取扱いが容易になる。
【０２２５】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０２２６】
上記ポリビニルアセタール樹脂のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下、特に好ましくは１５モル％以下、最も好ましくは３モル％以下である。上記アセチル化度が上記下限以上であると、ポリビニルアセタール樹脂と可塑剤との相溶性が高くなる。上記アセチル化度が上記上限以下であると、合わせガラスの耐湿性が高くなる。
【０２２７】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０２２８】
上記ポリビニルアセタール樹脂のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０２２９】
上記アセタール化度は、以下のようにして求める。先ず、主鎖の全エチレン基量から、水酸基が結合しているエチレン基量と、アセチル基が結合しているエチレン基量とを差し引いた値を求める。得られた値を、主鎖の全エチレン基量で除算してモル分率を求める。このモル分率を百分率で示した値がアセタール化度である。
【０２３０】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０２３１】
可塑剤：
樹脂層の接着力をより一層高める観点からは、上記第１の樹脂層は、可塑剤（以下、可塑剤（１）と記載することがある）を含むことが好ましい。樹脂層の接着力をより一層高める観点からは、上記第２の樹脂層は、可塑剤（以下、可塑剤（２）と記載することがある）を含むことが好ましい。樹脂層に含まれている樹脂が、ポリビニルアセタール樹脂である場合に、樹脂層は、可塑剤を含むことが特に好ましい。ポリビニルアセタール樹脂を含む層は、可塑剤を含むことが好ましい。
【０２３２】
上記可塑剤は特に限定されない。上記可塑剤として、従来公知の可塑剤を用いることができる。上記可塑剤は、１種のみが用いられてもよく、２種以上が併用されてもよい。
【０２３３】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０２３４】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０２３５】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０２３６】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０２３７】
上記有機リン酸可塑剤としては、トリブトキシエチルホスフェート、イソデシルフェニルホスフェート及びトリイソプロピルホスフェート等が挙げられる。
【０２３８】
上記可塑剤は、下記式（１）で表されるジエステル可塑剤であることが好ましい。
【０２３９】
【化１】
2019189734.tif 000003
【０２４０】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０２４１】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０２４２】
上記可塑剤の含有量は特に限定されない。上記可塑剤を含む層（第１の樹脂層、又は第２の樹脂層）において、上記樹脂１００重量部に対して、上記可塑剤の含有量は、好ましくは２５重量部以上、より好ましくは３０重量部以上、更に好ましくは３５重量部以上である。上記可塑剤を含む層（第１の樹脂層、又は第２の樹脂層）において、上記樹脂１００重量部に対して、上記可塑剤の含有量は、好ましくは７５重量部以下、より好ましくは６０重量部以下、更に好ましくは５０重量部以下、特に好ましくは４０重量部以下である。上記可塑剤の含有量が上記下限以上であると、合わせガラスの耐貫通性がより一層高くなる。上記可塑剤の含有量が上記上限以下であると、合わせガラスの透明性がより一層高くなる。
【０２４３】
遮熱性物質：
上記第１の樹脂層は、遮熱性物質を含むことが好ましい。上記第２の樹脂層は、遮熱性物質を含むことが好ましい。上記遮熱性物質は、１種のみが用いられてもよく、２種以上が併用されてもよい。
【０２４４】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記成分Ｘと上記遮熱粒子との双方を含んでいてもよい。
【０２４５】
上記第１の樹脂層は、フタロシアニン化合物、ナフタロシアニン化合物及びアントラシアニン化合物の内の少なくとも１種の成分Ｘを含むことが好ましい。上記第２の樹脂層は、上記成分Ｘを含むことが好ましい。上記成分Ｘは、１種のみが用いられてもよく、２種以上が併用されてもよい。
【０２４６】
上記成分Ｘは特に限定されない。成分Ｘとして、従来公知のフタロシアニン化合物、ナフタロシアニン化合物及びアントラシアニン化合物を用いることができる。
【０２４７】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０２４８】
合わせガラスの遮熱性をより一層高くする観点からは、上記成分Ｘは、フタロシアニン、フタロシアニンの誘導体、ナフタロシアニン又はナフタロシアニンの誘導体であることが好ましく、フタロシアニン又はフタロシアニンの誘導体であることがより好ましい。
【０２４９】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。合わせガラスの遮熱性を更に一層高くする観点からは、上記成分Ｘは、バナジウム原子に酸素原子が結合した構造単位を有することが好ましい。
【０２５０】
上記成分Ｘを含む層（第１の樹脂層、又は第２の樹脂層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記成分Ｘを含む層（第１の樹脂層、又は第２の樹脂層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０２５１】
上記第１の樹脂層は、遮熱粒子を含むことが好ましい。上記第２の樹脂層は、上記遮熱粒子を含むことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０２５２】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０２５３】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０２５４】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＩＴＯ粒子又は酸化タングステン粒子が特に好ましい。特に、熱線の遮蔽機能が高く、かつ入手が容易であるので、錫ドープ酸化インジウム粒子（ＩＴＯ粒子）が好ましく、酸化タングステン粒子も好ましい。
【０２５５】
合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０２５６】
合わせガラスの遮熱性をより一層高くする観点からは、セシウムドープ酸化タングステン粒子が特に好ましい。合わせガラスの遮熱性を更に一層高くする観点からは、該セシウムドープ酸化タングステン粒子は、式：Ｃｓ０．３３ＷＯ３で表される酸化タングステン粒子であることが好ましい。
【０２５７】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０２５８】
上記「平均粒子径」は、体積平均粒子径を示す。平均粒子径は、粒度分布測定装置（日機装社製「ＵＰＡ−ＥＸ１５０」）等を用いて測定できる。
【０２５９】
上記遮熱粒子を含む層（第１の樹脂層、又は第２の樹脂層）１００重量％中、上記遮熱粒子の含有量は、好ましくは０．０１重量％以上、より好ましくは０．１重量％以上、更に好ましくは１重量％以上、特に好ましくは１．５重量％以上である。上記遮熱粒子を含む層（第１の樹脂層、又は第２の樹脂層）１００重量％中、上記遮熱粒子の含有量は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０２６０】
金属塩：
上記第１の樹脂層は、アルカリ金属塩、アルカリ土類金属塩又はマグネシウム塩である金属塩（以下、金属塩Ｍと記載することがある）を含むことが好ましい。上記第２の樹脂層は、上記金属塩Ｍを含むことが好ましい。上記金属塩Ｍの使用により、樹脂層と赤外線反射層及び合わせガラス部材との接着性を制御することが容易になる。上記金属塩Ｍは、１種のみが用いられてもよく、２種以上が併用されてもよい。
【０２６１】
上記金属塩Ｍは、Ｌｉ、Ｎａ、Ｋ、Ｒｂ、Ｃｓ、Ｍｇ、Ｃａ、Ｓｒ又はＢａである金属を含むことが好ましい。樹脂層中に含まれている金属塩は、Ｋ又はＭｇを含むことが好ましい。
【０２６２】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０２６３】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０２６４】
上記金属塩Ｍを含む層（第１の樹脂層、又は第２の樹脂層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、樹脂層と赤外線反射層及び合わせガラス部材との接着性をより一層良好に制御できる。
【０２６５】
紫外線遮蔽剤：
上記第１の樹脂層は、紫外線遮蔽剤を含むことが好ましい。上記第２の樹脂層は、紫外線遮蔽剤を含むことが好ましい。紫外線遮蔽剤の使用により、合わせガラスが長期間使用されても、可視光線透過率がより一層低下し難くなる。上記紫外線遮蔽剤は、１種のみが用いられてもよく、２種以上が併用されてもよい。
【０２６６】
上記紫外線遮蔽剤には、紫外線吸収剤が含まれる。上記紫外線遮蔽剤は、紫外線吸収剤であることが好ましい。
【０２６７】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０２６８】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０２６９】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０２７０】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０２７１】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０２７２】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０２７３】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０２７４】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０２７５】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０２７６】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０２７７】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキサルアニリド（クラリアント社製「ＳａｎｄｕｖｏｒＶＳＵ」）などの窒素原子上に置換されたアリール基などを有するシュウ酸ジアミド類が挙げられる。
【０２７８】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０２７９】
上記紫外線遮蔽剤を含む層（第１の樹脂層、又は第２の樹脂層）１００重量％中、上記紫外線遮蔽剤の含有量は、好ましくは０．１重量％以上、より好ましくは０．２重量％以上、更に好ましくは０．３重量％以上、特に好ましくは０．５重量％以上である。上記紫外線遮蔽剤を含む層（第１の樹脂層、又は第２の樹脂層）１００重量％中、上記紫外線遮蔽剤の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下がより一層抑制される。特に、上記紫外線遮蔽剤を含む層１００重量％中、上記紫外線遮蔽剤の含有量が０．２重量％以上であることにより、合わせガラスの期間経過後の可視光線透過率の低下を顕著に抑制できる。
【０２８０】
酸化防止剤：
上記第１の樹脂層は、酸化防止剤を含むことが好ましい。上記第２の樹脂層は、酸化防止剤を含むことが好ましい。上記酸化防止剤は、１種のみが用いられてもよく、２種以上が併用されてもよい。
【０２８１】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０２８２】
上記酸化防止剤は、フェノール系酸化防止剤又はリン系酸化防止剤であることが好ましい。
【０２８３】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０２８４】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０２８５】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０２８６】
合わせガラスの高い可視光線透過率を長期間に渡り維持するために、上記酸化防止剤を含む層（第１の樹脂層、又は第２の樹脂層）１００重量％中、上記酸化防止剤の含有量は０．１重量％以上であることが好ましい。また、上記酸化防止剤を含む層１００重量％中、上記酸化防止剤の含有量は２重量％以下であることが好ましい。
【０２８７】
他の成分：
上記第１の樹脂層及び上記第２の樹脂層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０２８８】
（合わせガラスの取り付け方法）
本発明に係る合わせガラスの取り付け方法は、上述した合わせガラスを、建築物又は車両において外部空間と該外部空間から熱線が入射される内部空間との間の開口部に取り付ける方法である。
【０２８９】
具体的には、第１の合わせガラス部材が、内部空間側に位置するように、かつ第２の合わせガラス部材が、外部空間側に位置するように、合わせガラスを開口部に取り付ける。すなわち、内部空間／第１の合わせガラス部材／第１の樹脂層／赤外線反射層／（第２の樹脂層／）第２の合わせガラス部材／外部空間の順に配置されるように、合わせガラスを取り付ける。上記の配置形態には、内部空間と第１の合わせガラス部材との間に他の部材が配置されている場合が含まれ、外部空間と第２の合わせガラス部材との間に他の部材が配置されている場合が含まれる。
【０２９０】
（ヘッドアップディスプレイシステム）
本発明に係る合わせガラスは、ヘッドアップディスプレイである合わせガラスであり、ヘッドアップディスプレイシステムに用いることができる。本発明に係る中間膜は、ヘッドアップディスプレイである合わせガラスに用いられる合わせガラス用中間膜であり、ヘッドアップディスプレイシステムに用いることができる。上記合わせガラスは、ヘッドアップディスプレイシステムに用いることができる合わせガラスであることが好ましい。
【０２９１】
上記ヘッドアップディプレイシステムは、上記合わせガラスと、画像表示用の光を上記合わせガラスに照射するための光源装置とを備える。上記光源装置は、例えば、建築物又は車両において、ダッシュボードに取り付けることができる。上記光源装置から、上記合わせガラスの上記表示領域に光を照射することで、画像表示を行うことができる。
【０２９２】
上記合わせガラスは、車のフロントガラスに好適に用いられる。上記合わせガラスは、車のフロントガラスに用いることができる合わせガラスであることが好ましい。
【０２９３】
以下に実施例及び比較例を掲げて本発明を更に詳しく説明する。本発明はこれら実施例のみに限定されない。
【０２９４】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０２９５】
（第１の合わせガラス部材／第１の樹脂層／赤外線反射層／第２の合わせガラス部材の積層構造を有する合わせガラスの実験例）
（実施例１〜９，１７及び比較例１，３）
第１の合わせガラス部材：
下記の表１，２，４に示す厚み及び楔角を有するクリアガラスを用意した。なお、楔角が０ｍｒａｄである場合は、形状が楔状ではなく、矩形であることを意味する。
【０２９６】
第１の樹脂層：
以下の成分を配合し、ミキシングロールで充分に混練し、第１の樹脂層を形成するための組成物を得た。
【０２９７】
ポリビニルアセタール樹脂（平均重合度１７００、水酸基の含有率３０．５モル％、アセチル化度１モル％、アセタール化度６８．５モル％）１００重量部
トリエチレングリコールジ−２−エチルヘキサノエート（３ＧＯ）４０重量部
得られる第１の樹脂層中で０．２８重量％となる量のＩＴＯ粒子（三菱マテリアル社製）
得られる第１の樹脂層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる第１の樹脂層中で０．２重量％となる量のＢＨＴ（２，６−ジ−ｔ−ブチル−ｐ−クレゾール）
【０２９８】
得られた第１の樹脂層を形成するための組成物を押出機により押出して、下記の表１，２，４に示す厚み及び楔角を有する第１の樹脂層を得た。
【０２９９】
なお、実施例１７で得られた第１の樹脂層は厚み方向の断面形状が楔状である領域の中に、一端側から他端側にかけて楔角が小さくなる部分を有し、一端から０．３Ｘの位置に凸部を有する形状であった。
【０３００】
赤外線反射層（金属箔）付き第２の合わせガラス部材：
下記の表１，２，４に示す厚み及び楔角を有するクリアガラス上に、下記の表１，２，４に示す厚み及び楔角を有する赤外線反射層（ＸＩＲ−７５（金属箔付き樹脂フィルム、Ｓｏｕｔｈｗａｌｌ  Ｔｅｃｈｎｏｌｏｇｉｅｓ社製「ＸＩＲ−７５」））を形成して、赤外線反射層付き第２の合わせガラス部材を得た。なお、赤外線反射層における金属箔は、Ｉｎ２Ｏ３／Ａｇ／Ｉｎ２Ｏ３／Ａｇ／Ｉｎ２Ｏ３の５層の構造を有する。
【０３０１】
合わせガラスの作製：
第１の合わせガラス部材と、第１の樹脂層と、赤外線反射層と、第２の合わせガラス部材とをこの順で積層して、合わせガラスを得た。
【０３０２】
（実施例１８）
第１の合わせガラス部材：
下記の表４に示す厚み及び楔角を有するクリアガラスを用意した。なお、楔角が０ｍｒａｄである場合は、形状が楔状ではなく、矩形であることを意味する。
【０３０３】
第１の樹脂層：
以下の成分を配合し、ミキシングロールで充分に混練し、第１の樹脂層（多層）を形成するための組成物Ａを得た。
【０３０４】
ポリビニルアセタール樹脂（水酸基の含有率２２モル％、アセチル化度１３モル％、アセタール化度６５モル％）１００重量部
トリエチレングリコールジ−２−エチルヘキサノエート（３ＧＯ）６５重量部
得られる組成物Ａ層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる組成物Ａ層中で０．２重量％となる量のＢＨＴ（２，６−ジ−ｔ−ブチル−ｐ−クレゾール）
【０３０５】
以下の成分を配合し、ミキシングロールで充分に混練し、第１の樹脂層（多層）を形成するための組成物Ｂを得た。
【０３０６】
ポリビニルアセタール樹脂（水酸基の含有率３０．５モル％、アセチル化度１モル％、アセタール化度６８．５モル％）１００重量部
トリエチレングリコールジ−２−エチルヘキサノエート（３ＧＯ）３６重量部
得られる組成物Ｂ層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる組成物Ｂ層中で０．２重量％となる量のＢＨＴ（２，６−ジ−ｔ−ブチル−ｐ−クレゾール）
【０３０７】
組成物Ａと組成物Ｂとを、共押出機を用いて共押出した。組成物Ｂにより形成された層（組成物Ｂ層）／組成物Ａにより形成された層（組成物Ａ層）／組成物Ｂにより形成された層（組成物Ｂ層）の積層構造を有する第１の樹脂層を得た。得られた第１の樹脂層の厚み及び楔角を表４に示す。
【０３０８】
赤外線反射層（金属箔）付き第２の合わせガラス部材：
下記の表４に示す厚み及び楔角を有するクリアガラス上に、下記の表４に示す厚み及び楔角を有する赤外線反射層（ＸＩＲ−７５（金属箔付き樹脂フィルム、Ｓｏｕｔｈｗａｌｌ  Ｔｅｃｈｎｏｌｏｇｉｅｓ社製「ＸＩＲ−７５」））を形成して、赤外線反射層付き第２の合わせガラス部材を得た。なお、赤外線反射層における金属箔は、Ｉｎ２Ｏ３／Ａｇ／Ｉｎ２Ｏ３／Ａｇ／Ｉｎ２Ｏ３の５層の構造を有する。
【０３０９】
合わせガラスの作製：
第１の合わせガラス部材と、第１の樹脂層と、赤外線反射層と、第２の合わせガラス部材とをこの順で積層して、合わせガラスを得た。
【０３１０】
（比較例２）
赤外線反射層を用いなかったこと、並びに第２の合わせガラス部材の厚みを下記の表１に示すように設定したこと以外は実施例１と同様にして、合わせガラスを得た。
【０３１１】
（第１の合わせガラス部材／第１の樹脂層／赤外線反射層／第２の樹脂層／第２の合わせガラス部材の積層構造を有する合わせガラスの実験例）
（実施例１０〜１６及び比較例４，５）
第１の合わせガラス部材：
下記の表３，４に示す厚み及び楔角を有するクリアガラスを用意した。なお、楔角が０ｍｒａｄである場合は、形状が楔状ではなく、矩形であることを意味する。
【０３１２】
第１の樹脂層及び第２の樹脂層：
以下の成分を配合し、ミキシングロールで充分に混練し、第１の樹脂層及び第２の樹脂層を形成するための組成物を得た。
【０３１３】
ポリビニルアセタール樹脂（平均重合度１７００、水酸基の含有率３０．５モル％、アセチル化度１モル％、アセタール化度６８．５モル％）１００重量部
トリエチレングリコールジ−２−エチルヘキサノエート（３ＧＯ）４０重量部
得られる第１，第２の樹脂層中で０．２８重量％となる量のＩＴＯ粒子（三菱マテリアル社製）
得られる第１，第２の樹脂層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる第１，第２の樹脂層中で０．２重量％となる量のＢＨＴ（２，６−ジ−ｔ−ブチル−ｐ−クレゾール）
【０３１４】
得られた第１の樹脂層及び第２の樹脂層を形成するための組成物を押出機により押出して、下記の表３，４に示す厚み及び楔角を有す第１の樹脂層及び第２の樹脂層を得た。
【０３１５】
赤外線反射層：
下記の表３，４に示す種類及び厚みを有する赤外線反射層を用意した。
ＸＩＲ−７５（金属箔付き樹脂フィルム、Ｓｏｕｔｈｗａｌｌ  Ｔｅｃｈｎｏｌｏｇｉｅｓ社製「ＸＩＲ−７５」）なお、ＸＩＲ−７５における金属箔は、Ｉｎ２Ｏ３／Ａｇ／Ｉｎ２Ｏ３／Ａｇ／Ｉｎ２Ｏ３の５層の構造を有する。
Ｎａｎｏ９０Ｓ（多層樹脂フィルム、住友スリーエム社製「マルチレイヤー  Ｎａｎｏ  ９０Ｓ」）
【０３１６】
第２の合わせガラス部材：
下記の表３，４に示す厚み及び楔角を有するクリアガラスを用意した。なお、楔角が０ｍｒａｄである場合は、形状が楔状ではなく、矩形であることを意味する。
【０３１７】
合わせガラスの作製：
第１の合わせガラス部材と、第１の樹脂層と、赤外線反射層と、第２の樹脂層と、第２の合わせガラス部材とをこの順で積層して、合わせガラスを得た。
【０３１８】
（実施例１９，２０）
第１の合わせガラス部材：
下記の表４に示す厚み及び楔角を有するクリアガラスを用意した。なお、楔角が０ｍｒａｄである場合は、形状が楔状ではなく、矩形であることを意味する。
【０３１９】
第１の樹脂層：
以下の成分を配合し、ミキシングロールで充分に混練し、第１の樹脂層（多層）を形成するための組成物Ａを得た。
【０３２０】
ポリビニルアセタール樹脂（水酸基の含有率２２モル％、アセチル化度１３モル％、アセタール化度６５モル％）１００重量部
トリエチレングリコールジ−２−エチルヘキサノエート（３ＧＯ）６５重量部
得られる組成物Ａ層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる組成物Ａ層中で０．２重量％となる量のＢＨＴ（２，６−ジ−ｔ−ブチル−ｐ−クレゾール）
【０３２１】
以下の成分を配合し、ミキシングロールで充分に混練し、第１の樹脂層（多層）を形成するための組成物Ｂを得た。
【０３２２】
ポリビニルアセタール樹脂（水酸基の含有率３０．５モル％、アセチル化度１モル％、アセタール化度６８．５モル％）１００重量部
トリエチレングリコールジ−２−エチルヘキサノエート（３ＧＯ）３６重量部
得られる組成物Ｂ層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる組成物Ｂ層中で０．２重量％となる量のＢＨＴ（２，６−ジ−ｔ−ブチル−ｐ−クレゾール）
【０３２３】
組成物Ａと組成物Ｂとを、共押出機を用いて共押出した。組成物Ｂにより形成された層（組成物Ｂ層）／組成物Ａにより形成された層（組成物Ａ層）／組成物Ｂにより形成された層（組成物Ｂ層）の積層構造を有する第１の樹脂層を得た。得られた第１の樹脂層の厚み及び楔角を表４に示す。
【０３２４】
第２の樹脂層：
以下の成分を配合し、ミキシングロールで充分に混練し、第２の樹脂層を形成するための組成物を得た。
【０３２５】
ポリビニルアセタール樹脂（平均重合度１７００、水酸基の含有率３０．５モル％、アセチル化度１モル％、アセタール化度６８．５モル％）１００重量部
トリエチレングリコールジ−２−エチルヘキサノエート（３ＧＯ）４０重量部
得られる第２の樹脂層中で０．２８重量％となる量のＩＴＯ粒子（三菱マテリアル社製）
得られる第２の樹脂層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる第２の樹脂層中で０．２重量％となる量のＢＨＴ（２，６−ジ−ｔ−ブチル−ｐ−クレゾール）
【０３２６】
得られた第２の樹脂層を形成するための組成物を押出機により押出して、下記の表４に示す厚み及び楔角を有す第２の樹脂層を得た。
【０３２７】
赤外線反射層：
下記の表４に示す種類及び厚みを有する赤外線反射層を用意した。
Ｎａｎｏ９０Ｓ（多層樹脂フィルム、住友スリーエム社製「マルチレイヤー  Ｎａｎｏ  ９０Ｓ」）
【０３２８】
第２の合わせガラス部材：
下記の表４に示す厚み及び楔角を有するクリアガラスを用意した。なお、楔角が０ｍｒａｄである場合は、形状が楔状ではなく、矩形であることを意味する。
【０３２９】
合わせガラスの作製：
第１の合わせガラス部材と、第１の樹脂層と、赤外線反射層と、第２の樹脂層と、第２の合わせガラス部材とをこの順で積層して、合わせガラスを得た。
【０３３０】
（評価）
（１）赤外線反射層の波長８００ｎｍ〜１２００ｎｍでの赤外線反射率
上記赤外線反射層の波長８００ｎｍ〜１２００ｎｍでの赤外線反射率を以下のようにして測定した。分光光度計（日立ハイテク社製「Ｕ−４１００」）を用いて、ＪＩＳ  Ｒ３１０６：１９９８に準拠して、赤外線反射層の波長８００ｎｍ〜１２００ｎｍにおける各波長の反射率を測定し、反射率が最も低い値を表に示した。
【０３３１】
（２）赤外線反射層の波長３８０ｎｍ〜７８０ｎｍでの可視光線透過率
上記赤外線反射層の波長３８０ｎｍ〜７８０ｎｍでの可視光線透過率を、分光光度計（日立ハイテク社製「Ｕ−４１００」）を用いて、ＪＩＳ  Ｒ３２１１：１９９８に準拠して、波長３８０ｎｍ〜７８０ｎｍにて測定した。
【０３３２】
（３）合わせガラスのＩＳＯ  １３８３７に準拠して測定されるＴｔｓ
分光光度計（日立ハイテク社製「Ｕ−４１００」）を用いて、波長３００ｎｍ〜２５００ｎｍの透過率／反射率を測定して、Ｔｔｓを算出した。
【０３３３】
（４）多重像
図１３に示す装置５０を用いて、反射像を測定した。合わせガラスの表示領域に第１の合わせガラス部材の外側から入射角度６８．３°で光を照射して、表示領域から２５００ｍｍの位置にて反射像を観察した。第１の合わせガラス部材による第１の反射像（Ｔ１）と、赤外線反射層による第２の反射像（Ｔ２）との距離を測定した。赤外線反射層による第２の反射像（Ｔ２）と、第２の合わせガラス部材による第３の反射像（Ｔ３）との距離を測定した。第１の合わせガラス部材による第１の反射像（Ｔ１）と、第２の合わせガラス部材による第３の反射像（Ｔ３）との距離を測定した。
【０３３４】
（５）画像表示
合わせガラスの表示領域に第１の合わせガラス部材の外側から入射角度６８．３°で光を照射して、表示領域から２５００ｍｍの位置にて文字の表示画像を観察した。画像表示を下記の基準で判定した。
【０３３５】
［画像表示の判定基準］
○○：文字の表示画像が滲まずにはっきりと見え、文字を認識可能。
○：文字の表示画像がわずかに滲んで見えるが、文字を認識可能。
×：文字の表示画像が多重にみえ、文字を認識しにくい。
【０３３６】
詳細及び結果を下記の表１〜４に示す。なお、実施例１８〜２０で得られた合わせガラスについて、音響透過損失により遮音性を評価した結果、遮音性に優れていることを確認した。
【０３３７】
【表１】
2019189734.tif 000004
【０３３８】
【表２】
2019189734.tif 000005
【０３３９】
【表３】
2019189734.tif 000006
【０３４０】
【表４】
2019189734.tif 000007
【符号の説明】
【０３４１】
１…第１の合わせガラス部材
２，２Ｉ，２Ｊ，２Ｋ…第１の樹脂層
３，３Ａ，３Ｂ，３Ｅ…赤外線反射層
４，４Ａ，４Ｂ，４Ｃ，４Ｄ，４Ｊ…第２の樹脂層
５，５Ｂ，５Ｃ，５Ｄ，５Ｇ，５Ｈ，５Ｊ…第２の合わせガラス部材
１１，１１Ａ，１１Ｂ，１１Ｃ，１１Ｄ，１１Ｅ，１１Ｆ，１１Ｇ，１１Ｈ，１１Ｉ，１１Ｊ，１１Ｋ…合わせガラス
１１ａ…一端
１１ｂ…他端
２１，２２，２３…層
Ｒ１…表示領域
Ｒ２…周囲領域
Ｒ３…シェード領域
【図１】
2019189734.tif 000008
【図２】
2019189734.tif 000009
【図３】
2019189734.tif 000010
【図４】
2019189734.tif 000011
【図５】
2019189734.tif 000012
【図６】
2019189734.tif 000013
【図７】
2019189734.tif 000014
【図８】
2019189734.tif 000015
【図９】
2019189734.tif 000016
【図１０】
2019189734.tif 000017
【図１１】
2019189734.tif 000018
【図１２】
2019189734.tif 000019
【図１３】
2019189734.tif 000020
【国際調査報告】
2019189734.tif 000021
2019189734.tif 000022
2019189734.tif 000023
2019189734.tif 000024